(57)【要約】  本発明は、少なくとも３層を含むフィルムであって、少なくとも１層がフィルムの全厚さの２０％以下の厚さを有する内層であり、前記内層、または前記内層を形成させるのに使用するポリマー成分が以下の特性、すなわち：Ａ）表皮層のＭＤ引張、２％割線モジュラスより少なくとも２倍大きいＭＤ引張、２％割線モジュラス、またはＢ）表皮層のＭＤ引張、２％割線モジュラスの多くとも１／５より小さいＭＤ引張、２％割線モジュラスのうちの１つを有し、前記内層、または前記内層の少なくとも１つのポリマー成分が以下の特性、すなわち：Ｃ）２ｇ／１０分以下のメルトインデックス、Ｉ２（１９０℃／２．１６ｋｇ）、またはＤ）５ｇ／１０分以下のメルトフローレート、ＭＦＲ（２３０℃／２．１６ｋｇ）のうちの１つを有するフィルムを提供する。本発明は、本発明のフィルムから作製される物品、およびその作製方法も提供する。【選択図】なし【特許請求の範囲】
【請求項１】
少なくとも３層を含むフィルムであって、少なくとも１層がフィルムの全厚さの２０％以下の厚さを有する内層であり、前記内層、または前記内層を形成させるのに使用するポリマー成分（ａ）が以下の特性、すなわち：
Ａ）表皮層のＭＤ引張、２％割線モジュラスより少なくとも２倍大きいＭＤ引張、２％割線モジュラス、または
Ｂ）表皮層のＭＤ引張、２％割線モジュラスの多くとも１／５より小さいＭＤ引張、２％割線モジュラス
のうちの１つを有し；そして
前記内層、または前記内層を形成させるのに使用するポリマー成分（ａ）のＭＤ引張、２％割線モジュラスを、ＩＳＯ５２７−３−９５に従って、前記内層の組成物、または前記内層を形成させるのに使用するポリマー成分（ａ）から形成される単層フィルムで測定し；そして
前記表皮層のＭＤ引張、２％割線モジュラスを、前記表皮層の組成物から形成された単層フィルムを用いて、ＩＳＯ５２７−３−９５に従って測定し；そして
前記内層、または前記内層の少なくとも１つのポリマー成分が以下の特性、すなわち：
Ｃ）２ｇ／１０分以下のメルトインデックス、Ｉ２（１９０℃／２．１６ｋｇ）、または
Ｄ）５ｇ／１０分以下のメルトフローレート、ＭＦＲ（２３０℃／２．１６ｋｇ）
のうちの１つを有するフィルム。
【請求項２】
前記少なくとも１つの内層が、表皮層のＭＤ引張、２％割線モジュラスより少なくとも２倍大きいＭＤ引張、２％割線モジュラスを有する、請求項１に記載のフィルム。
【請求項３】
前記少なくとも１つの内層が、表皮層のＭＤ引張、２％割線モジュラスの多くとも１／５より小さいＭＤ引張、２％割線モジュラスを有する、請求項１に記載のフィルム。
【請求項４】
前記少なくとも１つの内層が、２ｇ／１０分以下のメルトインデックス、Ｉ２（１９０℃／２．１６ｋｇ）を有する、請求項１に記載のフィルム。
【請求項５】
前記少なくとも１つの内層が２ｇ／１０分以下のメルトインデックス、Ｉ２（１９０℃／２．１６ｋｇ）を有する、請求項２に記載のフィルム。
【請求項６】
前記少なくとも１つの内層が２ｇ／１０分以下のメルトインデックス、Ｉ２（１９０℃／２．１６ｋｇ）を有する、請求項３に記載のフィルム。
【請求項７】
前記少なくとも１つの内層が、５ｇ／１０分以下のメルトフローレート、ＭＦＲ（２３０℃／２．１６ｋｇ）を有する、請求項１に記載のフィルム。
【請求項８】
前記少なくとも１つの内層が、５ｇ／１０分以下のメルトフローレート、ＭＦＲ（２３０℃／２．１６ｋｇ）を有する、請求項２に記載のフィルム。
【請求項９】
前記少なくとも１つの内層が、５ｇ／１０分以下のメルトフローレート、ＭＦＲ（２３０℃／２．１６ｋｇ）を有する、請求項３に記載のフィルム。
【請求項１０】
前記内層の厚さが、前記表皮層の厚さより薄い、前記請求項１〜９のいずれかに記載のフィルム。
【請求項１１】
前記表皮層のそれぞれが、前記内層のそれぞれの表面に隣接している、前記請求項１〜１０のいずれかに記載のフィルム。
【請求項１２】
前記少なくとも１つの内層がフィルムの全厚さの１０〜２０％の厚さを有する、前記請求項１〜１１のいずれかに記載のフィルム。
【請求項１３】
フィルムの全厚さが５０ミクロン以下である、前記請求項１〜１２のいずれかに記載のフィルム。
【請求項１４】
３層からなる、前記請求項１〜１３のいずれかに記載のフィルム。
【請求項１５】
前記少なくとも１つの内層が、エチレンビニルアセテート、ポリエチレンテレフタレート、ポリエステル、ポリアミドおよびその組合せからなる群から選択される極性ポリマーを含まない、前記請求項１〜１４のいずれかに記載のフィルム。
【請求項１６】
前記少なくとも１つの内層が、プロピレンホモポリマー、プロピレン／α−オレフィンインターポリマー、プロピレン／エチレンインターポリマー、エチレン／α−オレフィンインターポリマー、プロピレンホモポリマーを含むブレンド、プロピレン／α−オレフィンインターポリマーを含むブレンド、プロピレン／エチレンインターポリマーを含むブレンドまたはエチレン／α−オレフィンインターポリマーを含むブレンドを含む組成物から形成される、前記請求項のいずれかに記載のフィルム。
【請求項１７】
前記内層が、エチレン／α−オレフィンインターポリマー、またはエチレン／α−オレフィンインターポリマーを含むブレンドを含む組成物から形成される、請求項１６に記載のフィルム。
【請求項１８】
前記エチレン／α−オレフィンインターポリマーが、エチレンおよび１−オクテン、エチレンおよび１−ブテン、エチレンおよび１−ヘキセン、エチレンおよび１−ペンテン、エチレンおよび１−ヘプテン、エチレンおよびプロピレン、エチレンおよび４−メチルペンテン−１またはその混合物からなる群から選択されるモノマーから形成されたインターポリマーである、請求項１７に記載のフィルム。
【請求項１９】
前記エチレン／α−オレフィンインターポリマーが、０．２ｇ／１０分〜２ｇ／１０分のメルトインデックス（Ｉ２）を有する、請求項１８に記載のフィルム。
【請求項２０】
前記エチレン／α−オレフィンインターポリマーが、０．８５０〜０．９２０ｇ／ｃｃの密度を有する、請求項１９に記載のフィルム。
【請求項２１】
前記内層が、プロピレンホモポリマー、プロピレン／α−オレフィンインターポリマー、プロピレン／エチレンインターポリマー、プロピレンホモポリマーを含むブレンド、プロピレン／α−オレフィンインターポリマーを含むブレンドまたはプロピレン／エチレンインターポリマーを含むブレンドを含む組成物から形成される、請求項１６に記載のフィルム。
【請求項２２】
前記内層が、プロピレン／エチレンインターポリマーまたはプロピレン／エチレンインターポリマーを含むブレンドから形成される、請求項２１に記載のフィルム。
【請求項２３】
前記プロピレン／エチレンインターポリマーが、０．０１ｇ／１０分〜５ｇ／１０分のメルトフローレート（ＭＦＲ）を有する、請求項２２に記載のフィルム。
【請求項２４】
前記プロピレン／エチレンインターポリマーが、０．８４０ｇ／ｃｃ〜０．９２０ｇ／ｃｃの密度を有する、請求項２３に記載のフィルム。
【請求項２５】
インフレーションフィルムである、前記請求項１〜２４のいずれかに記載のフィルム。
【請求項２６】
前記請求項１〜２５のいずれかに記載のフィルムから形成された少なくとも１つの成分を含む物品。
【請求項２７】
前記請求項１〜２６のいずれかに記載のフィルムから形成された少なくとも１つの成分を含むパッケージ。
【請求項２８】
多層フィルムを形成する方法であって、
ａ）それぞれの層に適したポリマーまたはポリマーブレンドを選択するステップと；
ｂ）前記ポリマーまたはブレンドから多層フィルムを形成するステップであって、前記多層フィルムが少なくとも３層を含むステップと
を含み；
少なくとも１層が前記フィルムの全厚さの２０％以下の厚さを有する内層であり、前記内層、または前記内層を形成させるのに使用するポリマー成分（ａ）が以下の特性、すなわち：
Ａ）表皮層のＭＤ引張、２％割線モジュラスより少なくとも２倍大きいＭＤ引張、２％割線モジュラス、または
Ｂ）表皮層のＭＤ引張、２％割線モジュラスの多くとも１／５より小さいＭＤ引張、２％割線モジュラス
のうちの１つを有し；そして
前記内層、または前記内層を形成させるのに使用するポリマー成分（ａ）のＭＤ引張、２％割線モジュラスを、前記内層の組成物、または前記内層を形成させるのに使用するポリマー成分（ａ）から形成された単層フィルムを用いて、ＩＳＯ５２７−３−９５に従って測定し；そして
前記表皮層のＭＤ引張、２％割線モジュラスを、前記表皮層の組成物から形成された単層フィルムを用いて、ＩＳＯ５２７−３−９５に従って測定し；そして
前記内層、または前記内層の少なくとも１つのポリマー成分が以下の特性、すなわち：
Ｃ）２ｇ／１０分以下のメルトインデックス、Ｉ２（１９０℃／２．１６ｋｇ）、または
Ｄ）５ｇ／１０分以下のメルトフローレート、ＭＦＲ（２３０℃／２．１６ｋｇ）
のうちの１つを有する方法。
【請求項２９】
前記多層フィルムが、インフレーションフィルム法を用いて形成される、請求項２８に記載の方法。
【発明の詳細な説明】
【技術分野】
【０００１】
関連出願の参照
本出願は、２００６年１２月２１日出願のスペイン特許出願番号２００６０３２４２に関する利益を請求するものである。これをすべて参照により本明細書に組み込む。
【０００２】
本発明は、少なくとも３層を含む多層フィルムであって、そのフィルムの内層（inner layer）がフィルムの全厚さの２０％以下の厚さを有し、その内層が異なるモジュラスを有するか、または、それぞれ外層（表皮層）に対して異なるモジュラスのポリマーから作製されるフィルムに関する。
【背景技術】
【０００３】
フィルムは、工業包装、食品包装および特殊品（specialty）包装などの多くの包装用途において使用されている。そうした包装のためには、パッケージは、ダート衝撃抵抗、引き裂き抵抗、フィルム剛性、良好な密封性および良好な光学特性などの特定の特性の組合せを有するフィルムから形成されることが望ましい。高速包装機械を用いて作製されるパッケージには、良好な密封性およびホットタック性も望まれる。既存の技術では、衝撃性または引き裂き性を犠牲にすることなく、フィルム剛性を大幅に向上させる（例えば、フィルムの厚さを小さくし（down gauging）、かつコストや材料を節減するために必要となる）ことは不可能である。他方、包装産業においては、光学的特性やダート衝撃抵抗を犠牲にすることなく、引き裂き抵抗を少なくとも３０％向上させることが必要である。望ましいフィルム組成物は、高い剛性と高い光沢および高い引き裂き抵抗の組合せ、好ましくはさらに、高いホットタック性および密封性を有しているものである。あるいは、望ましいフィルム組成物は、高い光沢および高い引き裂き抵抗と共に高いダート性能を有しているものである。
【０００４】
国際公開第ＷＯ２００５０６５９４５号は、高いひずみ速度の下で低い壊損（catastrophic failure）抵抗性を有する延伸フィルムを開示している。その実施例では、複数のエチレンベースのポリマーおよびプロピレンホモポリマーから形成された、１０％のコア層を有する注型フィルム構造が示されている。この文献は、最終的な伸縮性、壊損性およびダート衝撃性のバランスが改善されたものを開示している。
【０００５】
国際公開第ＷＯ２００４０２４４３３Ａ２号は、ＨＤＰＥ、ホモポリマーＰＰまたはランダムコポリマーＰＰを含むことができる硬化性ポリマーを含む１つまたは複数の内層を備えた多層フィルムを開示している。この文献は、３層フィルムでは１５／７０／１５、５層フィルムでは１０／２０／４０／２０／１０または１０／３０／２０／３０／１０の相対的厚さ比を有するフィルムの例を開示している。この文献は、高い剛性、ゼロ％より大きい横断方向（ＣＤ）収縮および改善された透明度を有するフィルムを開示している。
【０００６】
米国特許出願公開第２００１／０００８６８７Ａ１号は、堅い材料と柔らかい材料を組み合わせた複数（少なくとも５枚）の層を有する多層フィルムを開示している。この文献は、６００％／分のひずみ速度で、５５％以下のひずみ回復率、１０，０００〜１５０，０００ｐｓｉのヤング率および１００％以上の伸び率を有するフィルムを開示している。
【０００７】
米国特許第５，６０４，０１９号は、５枚を超える層（堅くて延性のある層）を有する多層フィルムを開示しており、そのうちの少なくとも２層はポリエステルまたはコポリエステルから形成され、少なくとも他の２つの層は延性のあるポリマー材料から形成されており、引張特性および引き裂き抵抗が改善された結果を得ている。
【０００８】
欧州特許第０５９５７０１Ｂ１号（要約）は、１つのコア層と、コア層の各表面に対してあてがわれた２つの外層または中間層（intermediate layers）を含む熱収縮性複合フィルムを開示している。その外層とコア層では、曲げ弾性率およびビカット（Vicat）軟化点が異なっている。この文献は、全厚さの３０〜９５％のコア層を有するフィルムを開示している（請求項１３を参照されたい）。
【０００９】
「ブレンドされた内層を有するＬＬＤＰＥ／ＨＤＰＥの３層共押し出しインフレーションフィルムの特性と構造（Properties and Structure of LLDPE/HDPE Three-Layer Coextruded Blown Films with Blended Middle Layers）」、Ｅｌｋｏｕｎら、ＡＮＴＥＣ２００３年という文献は、ＬＬＤＰＥ／ＨＤＰＥブレンドを含む内層を有する３層の共押し出しインフレーションフィルムを開示している。各層は全フィルム厚さの１／３である。内層にＨＤＰＥをより多く加えると高いモジュラスが得られるが、引き裂き強度とダート衝撃強度は低下する。
【００１０】
「ポリプロピレンーポリエチレン多層フィルム（Polypropylene-Polyethylene Multilayer Films）」、Ｚｈａｎｇら、ＡＮＴＥＣ２００５という文献は、５層間で異なった仕方で分配されている、５０％ＬＬＤＰＥポリエチレンおよび５０％ポリプロピレン組成を有する５層の共押し出しフィルムを開示している。全体として、共押し出しフィルムと比べて、単層のＬＬＤＰＥ標準品（reference）はより良好な引き裂き抵抗を示している。
【００１１】
特開２０００−０９４６０４号公報は、両方の表面層としてのポリエチレン樹脂、および内層としてのポリプロピレン樹脂を含む少なくとも３層の積層品から形成された２軸延伸フィルムを含む多層包装フィルムを開示している。３層の積層品を共押し出しした後、フィルムを急冷し、次いでフィルムを縦と横の両方向に２〜５の倍率で延伸する。フィルムの全厚さは５〜５０ミクロンであり、ポリプロピレン樹脂から形成される中間層（middle layer）の厚さは、全フィルム厚さの１０〜９０％である。
【００１２】
特開平０６−１０６６７９号公報は、コア層の厚さより大きい合計厚さを有するコア層と外層を含む延伸フィルムを開示している。外層とコア層は、異なった引張弾性率およびビカット軟化点を有する。このフィルムは熱収縮性を有する。
【００１３】
特許文献のＲＤ４０１０１２（要約）は、表皮層Ａに封入されたコア層Ｂでできた３層のフィルムを開示している。個々の層間の重量比は７〜２５重量％、好ましくは１０〜２０重量％のＡ；５０〜８６重量％、好ましくは６０〜８０重量％のＢ；７〜２５重量％、好ましくは１０〜２０重量％のＡである。層Ａは主に低密度ポリエチレン（ホモポリマーまたはコポリマー）から形成される。層Ｂは主に（ｉ）０．８５０〜０．９００ｇ／ｃｃの密度範囲の１５〜４０重量％、好ましくは２０〜３０重量％のプラストマーまたはエラストマー、および（ｉｉ）４〜２０ｇ／１０分（２３０℃および２．１６ｋｇで）のメルトインデックスを有する６０〜８５重量％、好ましくは７０〜８０重量％のホモポリプロピレンまたはプロピレン−エチレンコポリマーから形成される。この文献は、高い引き裂き伝播性と高い耐衝撃性を有するフィルムを開示している。
【発明の概要】
【発明が解決しようとする課題】
【００１４】
しかし、これらの文献はどれにも、インフレーションフィルム（blown films）で主に使用するための、それぞれ、より厚い表皮層に関して異なるモジュラス材料を有するかまたは異なるモジュラス材料から作製された薄いコア層を含む多層フィルムについては論じられていない。さらに、これらの文献はどれも、ホットタック性、光沢およびヘイズが改善されており、かつ高いモジュラスおよび／または引き裂き性（堅いコアについて）または高いダートおよび／または引き裂き性（柔らかいコアについて）を兼ね備えたフィルムについては論じていない。したがって、光学的特性を犠牲にすることなく、引き裂き抵抗を高めた多層フィルムの必要性がある。さらに、以下の特性、すなわちモジュラス、引き裂き性、光沢、ダートおよびホットタック性の改善された組合せを有する多層フィルムが必要である。これらの必要性のいくつかおよびその他は以下の本発明によってかなえられる。
【課題を解決するための手段】
【００１５】
本発明は、少なくとも３層を含むフィルムであって、少なくとも１層がフィルムの全厚さの２０％以下の厚さを有する内層（inner layer）であり、前記内層、または前記内層を形成させるのに使用するポリマー成分（ａ）が以下の特性、すなわち：
Ａ）表皮層のＭＤ引張、２％割線モジュラスより少なくとも２倍大きいＭＤ引張、２％割線モジュラス、または
Ｂ）表皮層のＭＤ引張、２％割線モジュラスの多くとも１／５より小さいＭＤ引張、２％割線モジュラス
のうちの１つを有し；そして
前記内層、または前記内層を形成させるのに使用するポリマー成分（ａ）のＭＤ引張、２％割線モジュラスを、ＩＳＯ５２７−３−９５に従って、前記内層の組成物、または前記内層を形成させるのに使用するポリマー成分（ａ）から形成される単層フィルムで測定し；そして
前記表皮層のＭＤ引張、２％割線モジュラスを、前記表皮層の組成物から形成された単層フィルムを用いて、ＩＳＯ５２７−３−９５に従って測定し；そして
前記内層、または前記内層の少なくとも１つのポリマー成分が以下の特性、すなわち：
Ｃ）２ｇ／１０分以下のメルトインデックス、Ｉ２（１９０℃／２．１６ｋｇ）、または
Ｄ）５ｇ／１０分以下のメルトフローレート、ＭＦＲ（２３０℃／２．１６ｋｇ）
のうちの１つを有するフィルムを提供する。
【００１６】
本発明は、多層フィルムを形成する方法であって、
ａ）それぞれの層に適したポリマーまたはポリマーブレンドを選択するステップと；
ｂ）前記ポリマーまたはブレンドから多層フィルムを形成するステップであって、前記多層フィルムが少なくとも３層を含むステップと
を含み；そして
少なくとも１層が前記フィルムの全厚さの２０％以下の厚さを有する内層であり、前記内層、または前記内層を形成させるのに使用するポリマー成分（ａ）が以下の特性、すなわち：
Ａ）表皮層のＭＤ引張、２％割線モジュラスより少なくとも２倍大きいＭＤ引張、２％割線モジュラス、または
Ｂ）表皮層のＭＤ引張、２％割線モジュラスの多くとも１／５より小さいＭＤ引張、２％割線モジュラス
のうちの１つを有し；そして
前記内層、または前記内層を形成させるのに使用するポリマー成分（ａ）のＭＤ引張、２％割線モジュラスを、前記内層の組成物、または前記内層を形成させるのに使用するポリマー成分（ａ）から形成された単層フィルムを用いて、ＩＳＯ５２７−３−９５に従って測定し；そして
前記表皮層のＭＤ引張、２％割線モジュラスを、前記表皮層の組成物から形成された単層フィルムを用いて、ＩＳＯ５２７−３−９５に従って測定し；そして
前記内層、または前記内層の少なくとも１つのポリマー成分が以下の特性、すなわち：
Ｃ）２ｇ／１０分以下のメルトインデックス、Ｉ２（１９０℃／２．１６ｋｇ）、または
Ｄ）５ｇ／１０分以下のメルトフローレート、ＭＦＲ（２３０℃／２．１６ｋｇ）
のうちの１つを有する方法も提供する。
【図面の簡単な説明】
【００１７】
【図１】図１は、一連の（a series of）多層フィルムにおけるダート衝撃性対コア厚さの割合のプロファイルを示す図である。
【図２】図２は、一連の多層フィルムにおけるエルメンドルフ（Elmendorf）引き裂き性対コア厚さの割合のプロファイルを示す図である。
【図３】図３は、一連の多層フィルムにおけるいくつかの光学的特性（光沢およびヘイズ）対コア厚さの割合のプロファイルを示す図である。
【図４】図４は、一連の多層フィルムにおけるモジュラス（２％割線ＣＤおよびヤング率ＣＤ）対コア厚さの割合のプロファイルを示す図である。
【発明を実施するための形態】
【００１８】
Ｉ．概要
本発明は、異なるモジュラス、すなわち、表皮層より低いモジュラスもしくは表皮層より高いモジュラスを有する材料から作製された１つの薄い内層、または、より高いかもしくはより低いモジュラスの材料を含むブレンドから作製された内層を含む多層フィルムを対象とする。コアは、フィルムの全厚さの２０％以下、好ましくは１５％以下、より好ましくは１０％以下である。
【００１９】
フィルム層の厚さは、当業界で知られているように、多層フィルムを形成させるのに使用された押出機の層組成物（layer composition）の質量比と、多層フィルムの最終厚さから決定することができる。各フィルム層について、各組成物の固体状態での密度は決まっており、関係する押出機の質量流量（ｋｇ／ｈｒ）は通常用いられる質量型フィーダーから分かる。これらの２つのパラメーターから、それぞれの層組成物の体積流量を決定することができる。各層の体積比は、個々の層の体積流量を、すべての層組成物の全体積流量で除することによって決定することができる。全フィルム厚と幅が全体に一定であると、各層の厚さ比は体積比と同じとなる。
【００２０】
フィルム層の厚さは、当業界で知られているように、光学顕微鏡または電子顕微鏡などの顕微鏡技術により決定することも可能である。例としては、フィルムの薄いスライスを、ミクロトームの刃を用いて以下のようにして、フィルムの面に対して垂直に切る。フィルムをミクロトームホルダーの液体窒素の中で冷却する。次いで、ミクロトームの刃で約１０〜１５ミクロンの厚さの複数のスライスを切り出す。次いでこれらのスライスを光学顕微鏡で観察し、そこから画像を投影する。当業界で知られているようなソフトウェアプログラムを用いて、映像上に示された各層の厚さを測定することができる。画像上の異なる箇所で測定を行って平均値をとることができる。フィルム層は、異なったコントラストにより、はっきり識別することができる。
【００２１】
具体的には、内層、または前記内層を形成させるのに用いるポリマー成分は、以下の特性、すなわち：
Ａ）表皮層のＭＤ引張、２％割線モジュラスより少なくとも２倍大きい、好ましくは少なくとも３倍大きい、より好ましくは４倍大きいＭＤ引張、２％割線モジュラス、または
Ｂ）表皮層のＭＤ引張、２％割線モジュラスの多くとも１／５、好ましくは多くとも１／６、より好ましくは多くとも１／７より小さいＭＤ引張、２％割線モジュラス
の１つを有する。
【００２２】
より低いモジュラスの薄い内層を使用すると、引き裂き抵抗、ダート衝撃抵抗および光学特性（光沢およびヘイズ）のうちの１つまたは複数の大幅な改善がもたらされる。より高いモジュラスの薄い内層を使用すると、引き裂き抵抗、モジュラス、ホットタック強度および温度領域（temperature window）ならびに光学特性（光沢およびヘイズ）のうちの１つまたは複数の大幅な改善がもたらされる。本発明のフィルムは、各表皮層について完全に同じ材料を有し、薄いコア層について異なる材料を有するフィルムにおいて、光沢のような表面関連の特性の予想外の改善を提供する。ホットタック性および密封性の予想外の改善も認められる。
【００２３】
本発明のフィルム構造は、そのうちの少なくとも２つの薄い中間（internal）の非連続層（non-contiguous layers）が表皮層に対して異なった剛性を有する、４層以上の多層フィルムに適用することもできる。本発明のフィルムは、包装用途用のインフレーションフィルム（blown film）に非常に適している。
【００２４】
具体的には、本発明は、少なくとも３層を含むフィルムであって、少なくとも１層がフィルムの全厚さの２０％以下の厚さを有する内層であり、前記内層、または前記内層を形成させるのに使用するポリマー成分（ａ）が、以下の特性、すなわち：
Ａ）表皮層のＭＤ引張、２％割線モジュラスより少なくとも２倍大きいＭＤ引張、２％割線モジュラス、または
Ｂ）表皮層のＭＤ引張、２％割線モジュラスの多くとも１／５より小さいＭＤ引張、２％割線モジュラス
のうちの１つを有し；そして
前記内層、または前記内層を形成させるのに使用するポリマー成分（ａ）のＭＤ引張、２％割線モジュラスを、前記内層の組成物、または前記内層を形成させるのに使用するポリマー成分（ａ）から形成される単層フィルムで、ＩＳＯ５２７−３−９５に従って測定し；そして
前記表皮層のＭＤ引張、２％割線モジュラスを、前記表皮層の組成物から形成された単層フィルムを用いて、ＩＳＯ５２７−３−９５に従って測定し；そして
前記内層、または前記内層の少なくとも１つのポリマー成分が以下の特性、すなわち：
Ｃ）２ｇ／１０分以下のメルトインデックス、Ｉ２（１９０℃／２．１６ｋｇ）、または
Ｄ）５ｇ／１０分以下のメルトフローレート、ＭＦＲ（２３０℃／２．１６ｋｇ）
のうちの１つを有するフィルムを提供する。
【００２５】
メルトインデックスまたはメルトフローレートの関連で用いる「内層（inner layer）」という用語は、そうした組成物から形成されるフィルムに加えて、内側の層を形成させるのに用いる組成物を指す。
【００２６】
一実施形態では、特性Ｃ）またはＤ）を有する少なくとも１つのポリマー成分はポリマー成分（ａ）である。
【００２７】
一実施形態では、各表皮層は同じ組成物から形成される。
【００２８】
一実施形態では、少なくとも１つの内層は、表皮層のＭＤ引張、２％割線モジュラスより少なくとも２倍大きいＭＤ引張、２％割線モジュラスを有する。
【００２９】
他の実施形態では、少なくとも１つの内層は、表皮層のＭＤ引張、２％割線モジュラスの多くとも１／５より小さいＭＤ引張、２％割線モジュラスを有する。
【００３０】
他の実施形態では、ポリマー成分（ａ）は、表皮層のＭＤ引張、２％割線モジュラスより少なくとも２倍大きいＭＤ引張、２％割線モジュラスを有する。
【００３１】
他の実施形態では、ポリマー成分（ａ）は、表皮層のＭＤ引張、２％割線モジュラスの多くとも１／５より小さいＭＤ引張、２％割線モジュラスを有する。
【００３２】
一実施形態では、少なくとも１つの内層は、２ｇ／１０分以下のメルトインデックス、Ｉ２（１９０℃／２．１６ｋｇ）を有する。
【００３３】
他の実施形態では、少なくとも１つの内層は、５ｇ／１０分以下のメルトインデックス、Ｉ２（２３０℃／２．１６ｋｇ）を有する。
【００３４】
他の実施形態では、内層の少なくとも１つのポリマー成分は２ｇ／１０分以下のメルトインデックス、Ｉ２（１９０℃／２．１６ｋｇ）を有する。他の実施形態では、少なくとも１つのポリマー成分はポリマー成分（ａ）である。
【００３５】
他の実施形態では、内層の少なくとも１つのポリマー成分は、５ｇ／１０分以下のメルトインデックス、Ｉ２（２３０℃／２．１６ｋｇ）を有する。他の実施形態では、少なくとも１つのポリマー成分はポリマー成分（ａ）である。
【００３６】
一実施形態では、前記内層の厚さは、１つの表皮層の厚さより薄く、好ましくは各表皮層の厚さより薄い。
【００３７】
一実施形態では、表皮層のそれぞれは内層のそれぞれの表面に隣接している。
【００３８】
一実施形態では、少なくとも１つの内層はフィルムの全厚さの１０〜２０％の厚さを有する。
【００３９】
一実施形態では、フィルムの全厚さは５０ミクロン以下である。
【００４０】
他の実施形態では、フィルムは３層からなる。
【００４１】
他の実施形態では、フィルムは５層からなる。
【００４２】
一実施形態では、フィルムは、２つのフィルム層間に接着剤層を含まない。
【００４３】
他の実施形態では、少なくとも１つの内層は、エチレンビニルアセテート、ポリエチレンテレフタレート、ポリエステル、ポリアミドおよびその組合せからなる群から選択される極性ポリマーを含まない。
【００４４】
他の実施形態では、少なくとも１つの内層は、プロピレンホモポリマー、プロピレン／α−オレフィンインターポリマー、プロピレン／エチレンインターポリマー、エチレン／α−オレフィンインターポリマー、プロピレンホモポリマーを含むブレンド、プロピレン／α−オレフィンインターポリマーを含むブレンド、プロピレン／エチレンインターポリマーを含むブレンドまたはエチレン／α−オレフィンインターポリマーを含むブレンドを含む組成物から形成される。
【００４５】
他の実施形態では、内層はエチレン／α−オレフィンインターポリマーまたはエチレン／α−オレフィンインターポリマーを含むブレンドを含む組成物から形成される。他の実施形態では、エチレン／α−オレフィンインターポリマーは、エチレンおよび１−オクテン、エチレンおよび１−ブテン、エチレンおよび１−ヘキセン、エチレンおよび１−ペンテン、エチレンおよび１−ヘプテン、エチレンおよびプロピレン、エチレンおよび４−メチルペンテン−１またはその混合物、好ましくはエチレンおよび１−ブテン、エチレンおよび１−ヘキセンまたはエチレンおよび１−オクテンから選択されるモノマーから形成されるインターポリマーである。他の実施形態では、エチレン／α−オレフィンインターポリマーは、０．２ｇ／１０分〜２ｇ／１０分のメルトインデックス（Ｉ２）を有する。別の場合、エチレン／α−オレフィンインターポリマーは０．８５０〜０．９２０ｇ／ｃｃの密度を有する。
【００４６】
他の実施形態では、内層はプロピレンホモポリマー、プロピレン／α−オレフィンインターポリマー、プロピレン／エチレンインターポリマー、プロピレンホモポリマー含むブレンド、プロピレン／α−オレフィンインターポリマーを含むブレンド、またはプロピレン／エチレンインターポリマーを含むブレンドを含む組成物から形成される。他の実施形態では、内層はプロピレン／エチレンインターポリマー、またはプロピレン／エチレンインターポリマーを含むブレンドから形成される。他の実施形態では、プロピレン／エチレンインターポリマーは０．０１ｇ／１０分〜５ｇ／１０分のメルトインデックス（Ｉ２）を有する。他の実施形態では、プロピレン／エチレンインターポリマーは０．８４０ｇ／ｃｃ〜０．９２０ｇ／ｃｃの密度を有する。
【００４７】
一実施形態では、本発明のフィルムはインフレーションフィルム（blown film）である。
【００４８】
本発明のフィルムは、本明細書で述べる２つ以上の実施形態の組合せを含むことができる。
【００４９】
本発明は、本明細書で述べる本発明のフィルムから形成された少なくとも１つの成分を含む物品も提供する。本発明の物品は、本明細書で述べる２つ以上の実施形態の組合せを含むことができる。
【００５０】
本発明は、本明細書で述べる本発明のフィルムから形成される少なくとも１つの成分を含むパッケージも提供する。本発明のパッケージは、本明細書で述べる２つ以上の実施形態の組合せを含むことができる。
【００５１】
本発明は、多層フィルムを形成する方法であって、
ａ）それぞれの層に適したポリマーまたはポリマーブレンドを選択するステップと；
ｂ）前記ポリマーまたはブレンドから多層フィルムを形成するステップであって、前記多層フィルムが少なくとも３層を含むステップと
を含み；そして
少なくとも１層が前記フィルムの全厚さの２０％以下の厚さを有する内層であり、前記内層、または前記内層を形成させるのに使用するポリマー成分（ａ）が以下の特性、すなわち：
Ａ）表皮層のＭＤ引張、２％割線モジュラスより少なくとも２倍大きいＭＤ引張、２％割線モジュラス、または
Ｂ）表皮層のＭＤ引張、２％割線モジュラスの多くとも１／５より小さいＭＤ引張、２％割線モジュラス
のうちの１つを有し；そして
前記内層、または前記内層を形成させるのに使用するポリマー成分（ａ）のＭＤ引張、２％割線モジュラスを、前記内層の組成物、または前記内層を形成させるのに使用するポリマー成分（ａ）から形成された単層フィルムを用いて、ＩＳＯ５２７−３−９５に従って測定し；そして
前記表皮層のＭＤ引張、２％割線モジュラスを、前記表皮層の組成物から形成された単層フィルムを用いて、ＩＳＯ５２７−３−９５に従って測定し；そして
前記内層、または前記内層の少なくとも１つのポリマー成分が以下の特性、すなわち：
Ｃ）２ｇ／１０分以下のメルトインデックス、Ｉ２（１９０℃／２．１６ｋｇ）、または
Ｄ）５ｇ／１０分以下のメルトフローレート、ＭＦＲ（２３０℃／２．１６ｋｇ）
のうちの１つを有する方法も提供する。
【００５２】
一実施形態では、特性Ｃ）またはＤ）を有する少なくとも１つのポリマー成分はポリマー成分（ａ）である。
【００５３】
他の実施形態では、フィルムはインフレーションフィルム法（blown film process）を用いて形成させる。
【００５４】
本発明の方法は、本明細書で述べる２つ以上の実施形態の組合せを含むことができる。
【００５５】
ＩＩ．内層および外層用の材料
内層および表皮層は様々な熱可塑性ポリマーから作製することができる。代表的なポリマーには、これらに限定されないが、スチレンブロックコポリマー；ゴム類、ポリエチレン、ポリプロピレンおよびポリブテンなどのポリオレフィン；エチレンビニルアセテート（ＥＶＡ）コポリマー；エチレンアクリル酸コポリマー（ＥＡＡ）；エチレンアクリレートコポリマー（ＥＭＡ、ＥＥＡ、ＥＢＡ）；ポリブチレン；ポリブタジエン；ナイロン；ポリカーボネート；ポリエステル；ポリエチレンオキシド；ポリプロピレンオキシド；エチレン−プロピレンゴムおよびエチレン−プロピレン−ジエンモノマーゴムなどのエチレン−プロピレンインターポリマー；塩素化ポリエチレン；熱可塑性硬化物；エチレンエチルアクリレートポリマー（ＥＥＡ）；エチレンスチレンインターポリマー（ＥＳＩ）；ポリウレタン；ならびにシラン−グラフト改変オレフィンポリマーまたは無水マレイン酸グラフト改変オレフィンポリマーなどの官能基改変したポリオレフィン；およびこれらのポリマーの２つ以上の組合せなどの天然または合成の樹脂が含まれる。フィルムは、少なくとも１つのエチレンベースのポリマーおよび／または少なくとも１つのプロピレンベースのポリマーを含むことが好ましい。
【００５６】
Ａ．内層および表皮層で用いるためのエチレンベースのポリマー
内層または表皮層で用いるためのエチレンベースのポリマーには、単独のポリマー成分として、または主要（ポリマーの合計重量に対して＞５０重量％）ポリマー成分としてのエチレンホモポリマーまたはインターポリマーが含まれる。そうしたポリマーには、直鎖状低密度ポリエチレン（ＬＬＤＰＥ）、高密度ポリエチレン（ＨＤＰＥ）、低密度ポリエチレン（ＬＤＰＥ）、超低密度ポリエチレン（ＵＬＤＰＥ）、非常に低密度のポリエチレン（ＶＬＤＰＥ）、均一に分枝した線状エチレンポリマー、均一に分枝した実質的に線状のエチレンポリマーおよび不均一に分枝した線状エチレンポリマーが含まれる。もしあれば、フィルム組成物中のこれらのポリマーの１つまたは複数の量は、所望の特性、他の成分およびポリエチレンの種類によって変わることになる。
【００５７】
エチレンと重合させるのに有用な適切なコモノマーには、これらに限定されないが、エチレン不飽和モノマー、共役もしくは非共役のジエンまたはポリエンが含まれる。そうしたコモノマーの例には、プロピレン、イソブチレン、１−ブテン、１−ペンテン、１−ヘキセン、４−メチル−１−ペンテン、１−ヘプテン、１−オクテン、１−ノネン、１−デセンなどのＣ３〜Ｃ２０α−オレフィンが含まれる。好ましいコモノマーには、プロピレン、１−ブテン、１−ヘキセン、４−メチル−１−ペンテンおよび１−オクテン、より好ましくはプロピレン、１−ブテン、１−ヘキセンおよび１−オクテンが含まれ、中でも最後の１−オクテンが特に好ましい。他の適切なモノマーには、スチレン、ハロまたはアルキル置換スチレン、テトラフルオロエチレン、ビニルベンゾシクロブタン、ブタジエン、イソプレン、ペンタジエン、ヘキサジエン、オクタジエンおよびシクロアルケン、例えばシクロペンテン、シクロヘキセンおよびシクロオクテンが含まれる。一般に、エチレンはＣ３〜Ｃ２０α−オレフィンと共重合されている。好ましいコモノマーには、Ｃ３〜Ｃ８α−オレフィン、好ましくはプロピレン、１−ブテン、１−ペンテン、４−メチル−１−ペンテン、１−ヘキセン、１−ヘプテンおよび１−オクテン、より好ましくはプロピレン、１−ブテン、１−ヘキセンおよび１−オクテンが含まれる。
【００５８】
エチレン／α−オレフィンインターポリマーの関連で「均一な」および「均一に分枝した」という用語を用いるが、その場合、α−オレフィンコモノマーは所与のポリマー分子中にランダムに分布しており、ポリマー分子のうちのほぼすべてが同じエチレンとコモノマーの比を有する。
【００５９】
本発明を実施するのに使用できる、均一に分枝したエチレンインターポリマーには、均一に分枝した線状エチレンインターポリマーおよび均一に分枝した実質的に線状のエチレンインターポリマーが含まれる。一実施形態では、フィルムの内層は、均一に分枝した線状エチレンインターポリマーまたは均一に分枝した実質的に線状のエチレンインターポリマーを含む組成物から形成される。
【００６０】
均一に分枝した線状エチレンインターポリマーの中は、長鎖分枝（または測定可能な量の長鎖分枝）はないが、短鎖分枝を有しているエチレンポリマーを含んでおり、その短鎖分枝は、インターポリマー中に重合されているコモノマーから誘導されており、同じポリマー鎖内と異なるポリマー鎖間との両方に均一に分布している。すなわち、均一に分枝した線状エチレンインターポリマーは、ちょうど鎖状低密度ポリエチレンポリマーまたは鎖状高密度ポリエチレンポリマーの場合のように、長鎖分枝（または測定可能な量の長鎖分枝）はなく、これは、例えばＥｌｓｔｏｎによる米国特許第３，６４５，９９２号に記載されているような均一分枝分布の重合法を用いて作製される。均一に分枝した線状エチレン／α−オレフィンインターポリマーの市販品の例には、Ｍｉｔｓｕｉ  Ｃｈｅｍｉｃａｌ  ＣｏｍｐａｎｙからのＴＡＦＭＥＲ（商標）ポリマーおよびＥｘｘｏｎ  Ｃｈｅｍｉｃａｌ  ＣｏｍｐａｎｙからのＥＸＡＣＴ（商標）ポリマーが含まれる。
【００６１】
均一に分枝した実質的に線状のエチレンインターポリマーは、米国特許第５，２７２，２３６号、同第５，２７８，２７２号、同第５，７０３．１８７号、同第６，０５４，５４４号、同第６，３３５，４１０号および同第６，７２３，８１０号に記載されている。それぞれの内容全体を本明細書に組み込む。これらの文献のいくつかは、上記のポリマーを作製する方法も開示している。
【００６２】
さらに、実質的に線状のエチレンインターポリマーは長鎖分枝を有する均一に分枝したエチレンポリマーである。長鎖分枝は、ポリマー骨格と同じコモノマー分布を有しており、ポリマー骨格の長さとほぼ同じ長さを有することができる。長鎖分枝の炭素長さは、ポリマー骨格中に１つのコモノマーを取り込むことによって形成される短鎖分枝の炭素長さより長い。長鎖分枝は１３Ｃ核磁気共鳴（ＮＭＲ）分光法により決定することができ、Ｒａｎｄａｌｌの方法（Ｒｅｖ．Ｍａｃｒｏｍｏｌ．Ｃｈｅｍ．Ｐｈｙｓ．、Ｃ２９（２＆３）、１９８９年、２８５〜２９７頁）を用いて定量化することができる（その開示を参照により本明細書に組み込む）。
【００６３】
一般に、「実質的に線状（の）」という用語は、バルクポリマーが、平均して、１０００個の全炭素（骨格と分枝炭素の両方を含む）当たり０．０１個の長鎖分枝〜１０００個の全炭素当たり３個の長鎖分枝で置換されていることを意味する。好ましいポリマーは、１０００個の全炭素当たり０．０１個の長鎖分枝〜１０００個の全炭素当たり１個の長鎖分枝、より好ましくは１０００個の全炭素当たり０．０５個の長鎖分枝〜１０００個の全炭素当たり１個の長鎖分枝、特に１０００個の全炭素当たり０．３個の長鎖分枝〜１０００個の全炭素当たり１個の長鎖分枝で置換されている。
【００６４】
実質的に線状のインターポリマーの市販品の例には、ＥＮＧＡＧＥ（商標）ポリマー（Ｔｈｅ  Ｄｏｗ  Ｃｈｅｍｉｃａｌ  Ｃｏｍｐａｎｙから市販されている）およびＡＦＦＩＮＩＴＹ（商標）ポリマー（Ｔｈｅ  Ｄｏｗ  Ｃｈｅｍｉｃａｌ  Ｃｏｍｐａｎｙから市販されている）が含まれる。
【００６５】
実質的に線状のエチレンインターポリマーは、特異な部類の均一分枝エチレンポリマーを形成する。これらは、Ｅｌｓｔｏｎによる米国特許第３，６４５，９９２号に記載されている、よく知られている従来の均一分枝分鎖の線状エチレンインターポリマーの部類とは実質的に異なり、さらに、これらは、従来の不均一「チーグラーナッタ触媒で重合した」線状エチレンポリマー（例えば、Ａｎｄｅｒｓｏｎらによる米国特許第４，０７６，６９８号が開示している技術で作製される、例えば超低密度ポリエチレン（ＵＬＤＰＥ）、鎖状低密度ポリエチレン（ＬＬＤＰＥ）または高密度ポリエチレン（ＨＤＰＥ））と同じ部類のものではなく、また、高圧で、フリーラジカルにより重合開始される高度に分枝したポリエチレン、例えば低密度ポリエチレン（ＬＤＰＥ）、エチレン−アクリル酸（ＥＡＡ）コポリマーおよびエチレンビニルアセテート（ＥＶＡ）コポリマーなどとも同じ部類ではない。
【００６６】
均一に分枝した線状または実質的に線状のエチレンインターポリマーは狭い分子量分布（Ｍｗ／Ｍｎ）を有することを特徴とする。線状および実質的に線状のエチレンポリマーのためには、分子量分布Ｍｗ／Ｍｎは、例えば５以下、好ましくは４以下、より好ましくは１．５〜４、より好ましくは１．５〜３、最も好ましくは２．５〜３．５である。１〜５または１．０５〜５の個々のすべての値、および下位範囲は、本明細書に包含され、本明細書で開示される。
【００６７】
均一な線状および実質的に線状のエチレンインターポリマーのためのコモノマー分枝の分布は、そのＳＣＢＤＩ（短鎖分枝分布指数）またはＣＤＢＩ（組成分布分枝指数）によって特徴付けられ、全モルコモノマー含量中央値（median total molar comonomer content）の５０％以内のコモノマー含量を有するポリマー分子の重量％と定義される。ポリマーのＣＤＢＩは、例えば、ＷｉｌｄらによるＪｏｕｒｎａｌ  ｏｆ  Ｐｏｌｙｍｅｒ  Ｓｃｉｅｎｃｅ、Ｐｏｌｙ．Ｐｈｙｓ．Ｅｄ．、第２０巻、４４１頁（１９８２年）、または米国特許第４，７９８，０８１号および同第５，００８，２０４号に記載されているような昇温溶離分別法（本明細書では「ＴＲＥＦ」と略記する）などの当業界で知られている技術により得られるデータから算出される。本発明の組成物に有用な、均一に分枝した線状インターポリマーおよび均一に分枝した実質的に線状のインターポリマーのためのＳＣＢＤＩまたはＣＤＢＩは、好ましくは５０％超、特に７０％超、より好ましくは９０％超である。
【００６８】
不均一に分枝した線状エチレンインターポリマーも本発明で使用することができる。不均一線状エチレンインターポリマーには、エチレンと１つまたは複数のＣ３〜Ｃ８α−オレフィンのインターポリマーが含まれる。エチレンのホモポリマーは、チーグラーナッタ触媒などの不均一系を生成するのに用いられるのと同じ触媒を用いて生成させることもできる。α−オレフィン共重合により得られる分子量分布と短鎖分枝分布はどちらも、均一な鎖状エチレンポリマーと比べて比較的幅広い。不均一線状エチレンポリマーは、チーグラーナッタ触媒を用いて溶液法、スラリー法または気相法で生成させることができ、これらの方法は当業界で知られている。例えば、米国特許第４，３３９，５０７号を参照されたい。その内容全体を参照により本明細書に組み込む。
【００６９】
Ｋｏｌｔｈａｍｍｅｒらによる、米国特許第５，８４４，０４５号、同第５，８６９，５７５号および同第６，４４８，３４１号（その内容全体を参照により本明細書に組み込む）に開示されているような不均一エチレンポリマーと均一なエチレンポリマーの混合体（「複合ポリエチレン」）を、本発明のフィルム組成物に用いることもできる。
【００７０】
エチレンベースのポリマーは、本明細書で述べる２つ以上の実施形態の組合せを含むことができる。
【００７１】
Ｂ．内層および表皮層で使用するためのプロピレンベースのポリマー
内層または表皮層で使用するのに適したプロピレンベースのポリマーには、プロピレンホモポリマー、プロピレンインターポリマー、ならびに１〜２０重量％のエチレンまたは４〜２０個の炭素原子のα−オレフィンコモノマーを含むことができるポリプロピレンの反応器コポリマー（ＲＣＰＰ）が含まれる。ポリプロピレンホモポリマーは、アイソタクチックであっても、シンジオタクチックであってもまたアタクチックポリプロピレンであってもよい。プロピレンインターポリマーは、ランダムもしくはブロックコポリマーであっても、またプロピレンベースのターポリマーであってもよい。
【００７２】
プロピレンベースのポリマーは半結晶性ポリマーであることが好ましい。結晶性のプロピレンベースのポリマーは一般に少なくとも９０モル％、好ましくは少なくとも９７％、より好ましくは少なくとも９９％のプロピレンから誘導された繰り返し単位を有する。
【００７３】
プロピレンと重合させるのに適したコモノマーには、エチレン、１−ブテン、１−ペンテン、１−ヘキセン、１−ヘプテン、１−オクテン、１−ノネン、１−デセン、１−ウンデセン、１ドデセン、ならびに４−メチル−１−ペンテン、４−メチル−１−ヘキセン、５−メチル−１−ヘキセン、ビニルシクロヘキサンおよびスチレンが含まれる。好ましいコモノマーには、エチレン、１−ブテン、１−ヘキセンおよび１−オクテンが含まれ、より好ましくはエチレンである。
【００７４】
任意選択で、プロピレンベースのポリマーは、少なくとも２つの二重結合を有するモノマーから誘導されたモノマー単位（ジエンまたはトリエンであることが好ましい）を含む。適切なジエンコモノマーおよびトリエンコモノマーには、７−メチル−１，６−オクタジエン；３，７−ジメチル１、６−オクタジエン；５，７−ジメチル１，６−オクタジエン；３，７，１１−トリメチル−１，６，１０−オクタトリエン；６−メチル−１，５−ヘプタジエン；１，３−ブタジエン；１，６−ヘプタジエン；１，７−オクタジエン；１，８−ノナジエン；１，９−デカジエン；１，１０−ウンデカジエン；ノルボルネン；テトラシクロドデセン；またはその混合物；好ましくはブタジエン；ヘキサジエン；およびオクタジエン；最も好ましくは１，４−ヘキサジエン；１，９−デカジエン；４−メチル−１，４−ヘキサジエン；５−メチル−１，４−ヘキサジエン；ジシクロペンタジエン；および５−エチリデン−２−ノルボルネン（ＥＮＢ）である。
【００７５】
他の不飽和コモノマーには、１，３−ブタジエン、１，３−ペンタジエン、ノルボルナジエンおよびジシクロペンタジエン；スチレン、ｏ−、ｍ−およびｐ−メチルスチレン、ジビニルベンゼン、ビニルビフェニル、ビニルナフタレンを含むＣ８〜４０ビニル芳香族化合物；ならびにクロロスチレンおよびフルオロスチレンなどのハロゲン置換Ｃ８〜４０ビニル芳香族化合物が含まれる。
【００７６】
適切なプロピレンコポリマーには、プロピレン／エチレン、プロピレン／１−ブテン、プロピレン／１−ヘキセン、プロピレン／４−メチル−１−ペンテン、プロピレン／１−オクテン、プロピレン／エチレン／１−ブテン、プロピレン／エチレン／ＥＮＢ、プロピレン／エチレン／１−ヘキセン、プロピレン／エチレン／１−オクテン、プロピレン／スチレンおよびプロピレン／エチレン／スチレンが含まれる。
【００７７】
適切なプロピレンベースのポリマーは、例えばシングルサイト触媒（メタロセンまたは幾何拘束）またはチーグラーナッタ触媒を用いて、当技術分野の範囲内の手段によって生成させる。プロピレン、およびエチレンまたはα−オレフィンモノマーなどの任意選択のコモノマーを、例えば、ＧａｌｌｉらのＡｎｇｅｗ．Ｍａｃｒｏｍｏｌ．Ｃｈｅｍ．、第１２０巻、７３頁（１９８４年）、またはＥ．Ｐ．Ｍｏｏｒｅらによる、Ｐｏｌｙｐｒｏｐｙｒｅｎｅ  Ｈａｎｄｂｏｏｋ、Ｈａｎｓｅｒ  Ｐｕｂｌｉｓｈｅｒｓ、Ｎｅｗ  Ｙｏｒｋ、１９９６年、特に１１〜９８頁によって開示されているようにして、当技術分野の範囲内の条件下で重合させる。ポリプロピレンポリマーには、Ｓｈｅｌｌ社のＫＦ６１００ホモポリマーポリプロピレン；Ｓｏｌｖａｙ社のＫＳ４００５ポリプロピレンコポリマー；Ｓｏｌｖａｙ社のＫＳ３００ポリプロピレンターポリマー；およびＴｈｅ  Ｄｏｗ  Ｃｈｅｍｉｃａｌ  Ｃｏｍｐａｎｙから入手できるＩＮＳＰＩＲＥ（商標）ポリプロピレン樹脂が含まれる。
【００７８】
本発明で用いるプロピレンベースのポリマーはどんな分子量分布（ＭＷＤ）であってもよい。幅広いかまたは狭いＭＷＤのプロピレンベースのポリマーは、当技術分野の範囲内の手段によって生成される。狭いＭＷＤを有するプロピレンベースのポリマーは、ビスブレーキング法かまたはシングルサイト触媒を用いる反応器グレードの製造法（非ビスブレーキングによる）によって、あるいはその両方の方法によって有利に提供することができる。
【００７９】
プロピレンベースのポリマーは、核生成速度および結晶化速度の増大をもたらすように、反応器グレードであっても、ビスブレーキングされていても、分枝していてもまたカップリングされていてもよい。「カップリングされた（coupled）」という用語は、押し出しの際の流れ（例えば、環状金型の直前の押出機中での）に対する溶融ポリマーの抵抗が変化するようにレオロジー的に改変されたプロピレンベースのポリマーを指す。一方、「ビスブレーキングされた（visbroken）」は鎖の切断の方向であり、「カップリングされた」は架橋すなわち網状化の方向である。カップリングの例としては、カップリング剤（例えば、アジド化合物）を比較的高いメルトフローレートのポリプロピレンポリマーに加えると、押し出し後、得られるポリプロピレンポリマー組成物は、最初のメルトフローレートより大幅に低いメルトフローレートを獲得する。カップリングされるかまたは分枝したポリプロピレンのためには、結果としてのＭＦＲと最初のＭＦＲの比は０．７：１以下、より好ましくは０．２：１以下であることが好ましい。
【００８０】
本発明で用いるための適切な分枝したプロピレンベースのポリマーは、例えば、Ｐｒｏｆａｘ  ＰＦ−６１１およびＰＦ−８１４という商品名でＭｏｎｔｅｌｌ  Ｎｏｒｔｈ  Ａｍｅｒｉｃａから市販されている。あるいは、分枝するかまたはカップリングされた適切なプロピレンベースのポリマーは、例えば、ＤｅＮｉｃｏｌａらの米国特許第５，４１４，０２７号（低酸素雰囲気での高エネルギー（イオン化）放射線の使用）；Ｈｉｍｏｎｔの欧州特許第０１９０８８９号（低温でのアイソタクチックポリプロピレンの電子線照射）；米国特許第５，４６４，９０７号（Ａｋｚｏ  Ｎｏｂｅｌ  ＮＶ）；欧州特許第０７５４７１１号Ｓｏｌｖａｙ（過酸化物処理）；および１９９８年８月１３日出願の米国特許出願番号０９／１３３，５７６（アジドカップリング剤）によって開示されているような、過酸化物または電子線処理などの当技術分野の範囲の手段によって調製することができる。これらの特許／出願のそれぞれを参照により本明細書に組み込む。
【００８１】
少なくとも５０モル％重合したプロピレンを含む適切なプロピレン／α−オレフィンポリマーは本発明に包含される。適切なポリプロピレンベースのポリマーには、ＶＥＲＳＩＦＹ（商標）ポリマー（Ｔｈｅ  Ｄｏｗ  Ｃｈｅｍｉｃａｌ  Ｃｏｍｐａｎｙ）およびＶＩＳＴＡＭＡＸＸ（商標）ポリマー（ＥｘｘｏｎＭｏｂｉｌ  Ｃｈｅｍｉｃａｌ  Ｃｏ．）、ＬＩＣＯＣＥＮＥ（商標）ポリマー（Ｃｌａｒｉａｎｔ）、ＥＡＳＴＯＦＬＥＸ（商標）ポリマー（Ｅａｓｔｍａｎ  Ｃｈｅｍｉｃａｌ  Ｃｏ．）、ＲＥＸＴＡＣ（商標）ポリマー（Ｈｕｎｓｔｍａｎ）およびＶＥＳＴＯＰＬＡＳＴ（商標）ポリマー（Ｄｅｇｕｓｓａ）が含まれる。他の適切なポリマーには、プロピレン−α−オレフィンブロックコポリマーおよびインターポリマー、ならびに当業界で知られている他のプロピレンベースのブロックコポリマーおよびインターポリマーが含まれる。
【００８２】
好ましいコモノマーには、これらに限定されないが、エチレン、イソブチレン、１−ブテン、１−ペンテン、１−ヘキセン、３−メチル−１−ペンテン、４−メチル−１−ペンテン、１−オクテン、非共役ジエン、ポリエン、ブタジエン、イソプレン、ペンタジエン、ヘキサジエン（例えば、１，４−ヘキサジエン）、オクタジエン、スチレン、ハロ置換スチレン、アルキル置換スチレン、テトラフルオロエチレン、ビニルベンゾシクロブテン、ナフテン酸、シクロアルケン（例えば、シクロペンテン、シクロヘキセン、シクロオクテン）およびその混合物が含まれる。典型的でありかつ好ましいコモノマーはＣ２またはＣ４〜Ｃ２０α−オレフィンである。好ましいコモノマーには、エチレン、１−ブテン、１−ペンテン、１−ヘキセン、１−ヘプテンおよび１−オクテンが含まれ、より好ましくは、エチレン、１−ブテン、１−ヘキセンおよび１−オクテンが含まれる。
【００８３】
一実施形態では、プロピレンベースのポリマーは、それぞれが５以下、好ましくは４以下、より好ましくは３以下の分子量分布を有するプロピレン／α−オレフィンインターポリマーまたはプロピレン／エチレンインターポリマーである。より好ましくは、プロピレン／α−オレフィンインターポリマーは、１〜５または１．０５〜５、より好ましくは１〜４または１．０５〜４、より好ましくは１〜３または１．０５〜３の分子量分布を有する。他の実施形態では、分子量分布は約３．５、好ましくは約３．０未満、より好ましくは約２．８未満、より好ましくは約２．５未満、最も好ましくは約２．３未満である。１〜５または１．０５〜５の個々のすべての値、および下位範囲は、本明細書に包含され、本明細書で開示される。
【００８４】
他の実施形態では、プロピレンベースのポリマーは、ポリマーの少なくとも約６０重量％、好ましくは少なくとも約８０重量％、より好ましくは少なくとも約８５重量％の量のプロピレンから誘導される単位を含む。プロピレン／エチレンコポリマー中のエチレンから誘導される単位の典型的な量は少なくとも約０．１重量％、好ましくは少なくとも約１重量％、より好ましくは少なくとも約５重量％であり、これらのコポリマー中に存在するエチレンから誘導される単位の最大量は一般に、インターポリマーの約３５重量％以下、好ましくは約３０重量％以下、より好ましくは約２０重量％以下である。不飽和コモノマーから誘導される単位の量は、存在する場合、一般に少なくとも約０．０１重量％、好ましくは少なくとも約１重量％、より好ましくは少なくとも約５重量％であり、不飽和コモノマーから誘導される単位の典型的な最大量は一般に、インターポリマーの約３５重量％以下、好ましくは約３０重量％以下、より好ましくは約２０重量％以下である。エチレンと任意の不飽和コモノマーから誘導される単位の合計量は一般にコポリマーの約４０重量％以下、好ましくは約３０重量％以下、より好ましくは約２０重量％以下である。
【００８５】
他の実施形態では、プロピレンベースのインターポリマーはプロピレンおよび１種または複数の不飽和コモノマー（エチレン以外の）を含み、一般に、コポリマーの少なくとも約６０重量％、好ましくは少なくとも約７０重量％、より好ましくは少なくとも約８０重量％の量のプロピレンから誘導される単位を含む。コポリマーの１種または複数の不飽和コモノマーは、少なくとも約０．１重量％、好ましくは少なくとも約１重量％、より好ましくは少なくとも約３重量％の量で含まれ、不飽和コモノマーの典型的な最大量は、コポリマーの約４０重量％以下、好ましくは約３０重量％以下である。
【００８６】
一実施形態では、特定のプロピレンベースのポリマー、特に特定のプロピレン／エチレンインターポリマーは、１種または複数の活性化剤（activators）、例えばアルモキサンと共に、金属中心型ヘテロアリール配位子触媒を用いて作製することができる。特定の実施形態では、金属はハフニウムおよびジルコニウムのうちの１つまたは複数である。より具体的には、触媒の特定の実施形態では、ヘテロアリール配位子触媒のためには、ジルコニウム金属と比べて、ハフニウム金属を使用することが好ましいことが分かった。特定の実施形態での触媒は配位子および金属前駆体を含む組成物であり、任意選択で、活性化剤、活性化剤または活性化剤パッケージの組合せをさらに含むことができる。
【００８７】
プロピレンベースのポリマーを作製するのに用いる触媒には、補助配位子−ハフニウム錯体、補助配位子−ジルコニウム錯体および任意選択の活性化剤を含む触媒がさらに含まれる。これらの触媒は、特に、オレフィン、ジオレフィンまたは他の不飽和化合物であるモノマーを用いた重合および共重合反応の触媒作用をする。ジルコニウム錯体、ハフニウム錯体、組成物を用いることができる。金属配位子錯体は中性であっても荷電した状態であってもよい。配位子と金属の比は変化をもたせてもよく、その正確な比は、配位子や金属−配位子錯体の特性によって決まる。金属−配位子錯体（１つまたは複数）は異なる形態をとることができ、例えば、それらは、単量体、二量体またはそれ以上の多量体であってよい。適切な触媒構造および関連する配位子は、米国特許第６，９１９，４０７号の段落１６、行６〜段落４１、行２３に記載されている。これを参照により本明細書に組み込む。他の実施形態では、プロピレンベースのポリマーは、少なくとも５０重量％、好ましくは５０重量％超のプロピレン（重合可能なモノマーの全量に対して）および少なくとも５重量％のエチレン（重合可能なモノマーの全量に対して）を含み、約１４．６および１５．７ｐｐｍで領域エラー（region error）に対応する１３ＣＮＭＲピークを有し、これらのピークはほぼ等強度のものである（例えば、米国特許第６，９１９，４０７号、段落１２、行６４〜段落１５、行５１を参照されたい。これを参照により本明細書に組み込む）。
【００８８】
プロピレンベースのポリマーは、従来の任意の重合方法で作製することができる。一実施形態では、プロセスで用いる化学薬品、すなわち（ｉ）プロピレン、（ｉｉ）エチレンおよび／または１種または複数の不飽和コモノマー（ｉｉｉ）触媒、および（ｉｖ）任意選択の溶媒および／または分子量調節剤（例えば、水素）を、任意の適切な設計の単一の反応容器、例えば攪拌槽、ループ型装置（loop）または流動床に供給する。プロセス化学薬品を、適切な条件下（例えば、溶液、スラリー、気相、懸濁液、高圧）、反応容器内で接触させて所望のポリマーを生成させ、次いで、反応後処理のために反応器の生産物を回収する。反応器からの生産物のすべてを一度に回収するか（ワンパス反応器またはバッチ反応器の場合のように）、あるいは、反応マス（reaction mass）の一部だけ、一般にはわずかな部分だけを形成するブリードストリーム（bleed stream）の形で回収する（定常状態で重合を維持するように化学薬品が加えられるのと同じ速度で、製出ストリームを反応器からブリードさせる連続法反応器の場合のように）ことができる。「反応マス（reaction mass）」は、一般に重合中、または重合後の反応器中の内容物を意味する。反応マスは、反応物、溶媒（もしあれば）、触媒ならびに生成物および副生成物を含む。回収溶媒および未反応モノマーは反応容器に再循環させて戻すことができる。適切な重合条件は米国特許第６，９１９，４０７号の段落４１、行２３〜段落４５、行４３に記載されている。これを参照により本明細書に組み込む。
【００８９】
プロピレンベースのポリマーは、本明細書で述べる２つ以上の実施形態の組合せを含むことができる。
【００９０】
Ｃ．添加剤
熱、光または原材料からの残留触媒などによってもたらされる酸素との反応によって引き起こされる分解から樹脂を保護するために、安定剤および酸化防止剤を樹脂配合品に加えることができる。酸化防止剤は、Ｈａｗｔｈｏｒｎ、Ｎ．Ｙ．のＣｉｂａ−Ｇｅｉｇｙから市販されており、それらには、ヒンダードフェノール系酸化防止剤であるＩｒｇａｎｏｘ（登録商標）５６５、１０１０および１０７６が含まれる。これらは、フリーラジカル捕捉剤として作用する主要な酸化防止剤であり、単独で使用することも、またＣｉｂａ−Ｇｅｉｇｙから入手できるＩｒｇａｆｏｓ（登録商標）１６８のようなホスファイト酸化防止剤などの他の酸化防止剤と合わせて使用することもできる。ホスファイト酸化防止剤は補助的な酸化防止剤と考えられており、通常単独では用いられず、主に過酸化物分解剤として使用される。利用できる他の酸化防止剤には、これらに限定されないが、Ｓｔａｍｆｏｒｄ、Ｃｏｎｎ．のＣｙｔｅｃ  Ｉｎｄｕｓｔｒｉｅｓから入手できるＣｙａｎｏｘ（登録商標）ＬＴＤＰ、およびＢａｔｏｎ  Ｒｏｕｇｅ、ＬｏｕｉｓｉａｎａのＡｌｂｅｍａｒｌｅ  Ｃｏｒｐ．から入手できるＥｔｈａｎｏｘ（登録商標）１３３０が含まれる。他の多くの酸化防止剤を、それ自体で、または、上記のような他の酸化防止剤と合わせて用いることができる。他の樹脂添加剤には、これらに限定されないが、紫外線吸収剤、帯電防止剤、顔料、染料、核形成剤、増量剤、スリップ剤、難燃剤、可塑剤、加工助剤、滑剤、安定剤、スモークインヒビター、粘度調節剤およびブロッキング防止剤が含まれる。
【００９１】
フィルム層を形成するのに用いる組成物は、上記のような１種または複数の添加剤を含むことができる。
【００９２】
一実施形態では、フィルム組成物は、酸化防止剤、紫外線吸収剤、帯電防止剤、顔料、染料、核形成剤、増量剤、スリップ剤、難燃剤、可塑剤、加工助剤、滑剤、安定剤、スモークインヒビター、粘度調節剤、ブロッキング防止剤およびその組合せからなる群から選択される少なくとも１種の添加剤を含む。
【００９３】
一実施形態では、フィルム組成物は、酸化防止剤、紫外線吸収剤、帯電防止剤、顔料、染料、核形成剤、増量剤、スリップ剤、難燃剤、可塑剤、加工助剤、ブロッキング防止剤およびその組合せからなる群から選択される少なくとも１種の添加剤を含む。
【００９４】
ＩＩＩ．多層フィルム
Ａ．表皮（外）層
表皮層で使用するための適切なポリマーには、エチレンベースのホモポリマーおよびエチレンベースのインターポリマー、ならびにプロピレンベースのホモポリマーおよびプロピレンベースのインターポリマーが含まれる。そうしたポリマーの例には、これらに限定されないが、ＤＯＷＬＥＸ（商標）およびＥＬＩＴＥ（商標）などのエチレンベースのポリマー、ならびにＩＮＳＰＩＲＥ（商標）（すべてＴｈｅ  Ｄｏｗ  Ｃｈｅｍｉｃａｌ  Ｃｏｍｐａｎｙ社品）などのプロピレンベースのポリマーが含まれる。各表皮層は、１つのポリマー、またはＵＬＤＰＥとＬＬＤＰＥ、２つの異なるＬＬＤＰＥもしくはＨＤＰＥとＵＬＤＰＥのようなポリマーブレンドなどの２つ以上のポリマーを含むことができる。
【００９５】
表皮層の具体的な特性は、使用するポリマーまたはポリマーブレンドに依存することになる。以下に示す特性は、顕著な特性に包含されるポリオレフィン樹脂および他のポリマー樹脂の代表的な特性である。以下に示す特性は、本発明で用いるのに適したポリオレフィンおよび他のポリマーならびにブレンドの範囲に関して、本発明の範囲を限定するものではない。
【００９６】
一実施形態では、単一成分としてまたはブレンド成分として、表皮層で用いるポリマーは一般に、１９０℃、２．１６ｋｇ負荷（ＡＳＴＭ  Ｄ−１２３８）で、０．１ｇ／１０分以上、好ましくは０．４ｇ／１０分以上、より好ましくは０．７ｇ／１０分以上のメルトインデックス（Ｉ２）を特徴とする。他の実施形態では、単一成分としてまたはブレンド成分として、表皮層で用いるポリマーは一般に、１９０℃、２．１６ｋｇ負荷（ＡＳＴＭ  Ｄ−１２３８）で、１０ｇ／１０分以下、好ましくは３ｇ／１０分以下、より好ましくは２ｇ／１０分以下のメルトインデックス（Ｉ２）を特徴とする。他の実施形態では、単一成分としてまたはブレンド成分として、表皮層で用いるポリマーは、エチレン／α−オレフィンインターポリマーであり、他の実施形態では、α−オレフィンはプロピレン、１−ブテン、１−ヘキセンまたは１−オクテンから選択される。
【００９７】
他の実施形態では、単一成分としてまたはブレンド成分として、表皮層で用いるポリマーは一般に、１９０℃、２．１６ｋｇ負荷（ＡＳＴＭ  Ｄ−１２３８）で、０．０１〜４０ｇ／１０分、好ましくは０．１〜２０ｇ／１０分、より好ましくは０．２〜１０ｇ／１０分、より好ましくは０．５〜５ｇ／１０分のメルトインデックス（Ｉ２）を特徴とする。０．０１〜４０ｇ／１０分の個々のすべての値、および下位範囲は、本明細書に包含され、本明細書で開示される。他の実施形態では、単一成分としてまたはブレンド成分として、表皮層で用いるポリマーは、エチレン／α−オレフィンインターポリマーであり、他の実施形態では、α−オレフィンはプロピレン、１−ブテン、１−ヘキセンまたは１−オクテンから選択される。
【００９８】
他の実施形態では、単一成分としてまたはブレンド成分として、表皮層で用いるポリマーは一般に、２３０℃、２．１６ｋｇ負荷（ＡＳＴＭ  Ｄ−１２３８）で、０．１ｇ／１０分以上、好ましくは１ｇ／１０分以上、より好ましくは２ｇ／１０分以上のメルトフローレート（ＭＦＲ）を特徴とする。他の実施形態では、単一成分としてまたはブレンド成分として、表皮層で用いるポリマーは一般に、２３０℃、２．１６ｋｇ負荷（ＡＳＴＭ  Ｄ−１２３８）で、２０ｇ／１０分以下、好ましくは１０ｇ／１０分以下、より好ましくは５ｇ／１０分以下のメルトフローレート（ＭＦＲ）を特徴とする。他の実施形態では、単一成分としてまたはブレンド成分として、表皮層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【００９９】
他の実施形態では、単一成分としてまたはブレンド成分として、表皮層で用いるポリマーは一般に、２３０℃、２．１６ｋｇ負荷（ＡＳＴＭ  Ｄ−１２３８）で、０．１〜５０ｇ／１０分、好ましくは０．２〜２５ｇ／１０分、より好ましくは０．５〜１５ｇ／１０分、より好ましくは１〜１０ｇ／１０分のメルトフローレート（ＭＦＲ）を特徴とする。０．１〜５０ｇ／１０分の個々のすべての値、および下位範囲は、本明細書に包含され、本明細書で開示される。他の実施形態では、単一成分としてまたはブレンド成分として、表皮層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１００】
他の実施形態では、単一成分かまたはブレンド成分として表皮層で用いるポリマーは一般に、０．９００ｇ／ｃｃ以上、好ましくは０．９１０ｇ／ｃｃ以上、より好ましくは０．９１７ｇ／ｃｃ以上の密度を有する。他の実施形態では、単一成分としてまたはブレンド成分として、表皮層で用いるポリマーは一般に、０．９５０ｇ／ｃｃ以下、好ましくは０．９４０ｇ／ｃｃ以下、より好ましくは０．９２６ｇ／ｃｃ以下の密度を有する。他の実施形態では、単一成分としてまたはブレンド成分として、表皮層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、表皮層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１０１】
他の実施形態では、単一成分としてまたはブレンド成分として、表皮層で用いるポリマーは一般に、０．８９０ｇ／ｃｃ〜０．９５０ｇ／ｃｃ、好ましくは０．９００ｇ／ｃｃ〜０．９４０ｇ／ｃｃ、より好ましくは０．９１０ｇ／ｃｃ〜０．９３０ｇ／ｃｃの密度を有する。０．８９０ｇ／ｃｍ３〜０．９５０ｇ／ｃｃの個々のすべての値、および下位範囲は、本明細書に包含され、本明細書で開示される。他の実施形態では、単一成分としてまたはブレンド成分として、表皮層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、表皮層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１０２】
他の実施形態では、単一成分としてまたはブレンド成分として、表皮層で用いるポリマーは、２０，０００〜１，０００，０００の重量平均分子量（Ｍｗ）を特徴とし、その間の個々のすべての値および下位範囲は、本明細書に包含され、本明細書で開示される。他の実施形態では、単一成分としてまたはブレンド成分として、表皮層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、表皮層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１０３】
他の実施形態では、単一成分としてまたはブレンド成分として、表皮層で用いるポリマーは一般に、ＤＳＣで測定して６０％未満、好ましくは５０％未満の全結晶化度％（total percent crystallinity）を有する。他の実施形態では、単一成分としてまたはブレンド成分として、表皮層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、表皮層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１０４】
他の実施形態では、単一成分としてまたはブレンド成分として、表皮層で用いるポリマーは一般に、５０℃〜２５０℃、好ましくは７０℃〜２００℃、より好ましくは１００℃〜１８０℃、なおより好ましくは１１０℃〜１７０℃のＤＳＣ融点を特徴とする。５０℃〜２５０℃の個々のすべての値、および下位範囲は、本明細書に包含され、本明細書で開示される。他の実施形態では、単一成分としてまたはブレンド成分として、表皮層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、表皮層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１０５】
他の実施形態では、単一成分としてまたはブレンド成分として、表皮層で用いるポリマーは一般に、１〜２０または１．０５〜２０、好ましくは１〜１０または１．０５〜１０、より好ましくは１〜５または１．０５〜５、なおより好ましくは１．５〜３．５の分子量分布Ｍｗ／Ｍｎを有する。１〜２０または１．０５〜２０の個々のすべての値、および下位範囲は、本明細書に包含され、本明細書で開示される。他の実施形態では、単一成分としてまたはブレンド成分として、表皮層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、表皮層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１０６】
単一成分としてまたはブレンド成分として、表皮層で用いるポリマーは一般に、表皮層の成分の全重量に対して５０重量％〜１００重量％の量で存在する。５０重量％〜１００重量％の個々のすべての値、および下位範囲は、本明細書に包含され、本明細書で開示される。他の実施形態では、単一成分としてまたはブレンド成分として、表皮層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、表皮層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１０７】
単一成分としてまたはブレンド成分として、表皮層で用いるポリマーは、上記実施形態の２つ以上のそれぞれの特性の組合せを有することができる。
【０１０８】
Ｂ．内層−柔らかいコア（Soft Core）
この層に適したポリマーの例には、これらに限定されないが、ＡＦＦＩＮＩＴＹ（商標）およびＦＬＥＸＯＭＥＲ（商標）などのポリエチレンベースのポリマー、ならびにＶＥＲＳＩＦＹ（商標）ポリマーなどのポリプロピレンベースのポリマー（すべてＴｈｅ  Ｄｏｗ  Ｃｈｅｍｉｃａｌ  Ｃｏｍｐａｎｙ社から）が含まれる。ポリオレフィンベースの系以外のポリマー系も内層に使用することができる。内層は、１つのポリマー、またはポリマーブレンドなどの２つ以上のポリマーを含むことができる。
【０１０９】
内層の具体的な特性は、使用するポリマーまたはポリマーブレンドに依存することになる。以下に示す特性は、顕著な特性に包含されるポリオレフィン樹脂および他のポリマー樹脂の代表的な特性である。以下に示す特性は、本発明で用いるのに適したポリオレフィンおよび他のポリマーならびにブレンドの範囲に関して、本発明の範囲を限定するものではない。
【０１１０】
一実施形態では、単一成分としてまたはブレンド成分として、内層で用いるポリマーは一般に、１９０℃、２．１６ｋｇ負荷（ＡＳＴＭ  Ｄ−１２３８）で、０．１〜２０ｇ／１０分、好ましくは０．２〜１０ｇ／１０分、より好ましくは０．２〜５ｇ／１０分、より好ましくは０．２〜２ｇ／１０分のメルトインデックス（Ｉ２）を特徴とする。０．１〜２０ｇ／１０分の個々のすべての値、および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。
【０１１１】
他の実施形態では、単一成分としてまたはブレンド成分として、内層で用いるポリマーは一般に、２３０℃、２．１６ｋｇ負荷（ＡＳＴＭ  Ｄ−１２３８）で、０．２〜５０ｇ／１０分、好ましくは０．５〜２０ｇ／１０分、より好ましくは１〜１０ｇ／１０分、なおより好ましくは１〜５ｇ／１０分のメルトフローレート（ＭＦＲ）を特徴とする。０．２〜５０ｇ／１０分の個々のすべての値、および下位範囲は、本明細書に包含され、本明細書で開示される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１１２】
他の実施形態では、単一成分としてまたはブレンド成分として、内層で用いるポリマーは一般に、０．８４０ｇ／ｃｃ〜０．９２０ｇ／ｃｃ、好ましくは０．８５０ｇ／ｃｃ〜０．９１０ｇ／ｃｃ、より好ましくは０．８６０ｇ／ｃｃ〜０．９００ｇ／ｃｃの密度を有する。０．８４０ｇ／ｃｃ〜０．９２０ｇ／ｃｃの個々のすべての値、および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１１３】
他の実施形態では、単一成分としてまたはブレンド成分として、内層で用いるポリマーは一般に実質的に非晶質であり、ＤＳＣで測定して５０％未満、好ましくは３０％未満の全結晶化度％を有する。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１１４】
他の実施形態では、単一成分としてまたはブレンド成分として、内層で用いるポリマーは一般に、３０℃〜１５０℃、好ましくは４０℃〜１２０℃、より好ましくは５０℃〜１１０℃、最も好ましくは６０℃〜１００℃のＤＳＣ融点または融点範囲を特徴とする。３０℃〜１５０℃の個々のすべての値、および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１１５】
他の実施形態では、単一成分としてまたはブレンド成分として、内層で用いるポリマーは一般に、１０，０００〜２００，０００ｇ／モルの重量平均分子量（Ｍｗ）を有し、その間の個々のすべての値および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１１６】
他の実施形態では、単一成分としてまたはブレンド成分として、内層で用いるポリマーは一般に、１〜２０または１．０５〜２０、好ましくは１〜１０または１．０５〜１０、より好ましくは１〜５または１．０５〜５、なおより好ましくは１．５〜３．５の分子量分布Ｍｗ／Ｍｎを有する。１〜２０または１．０５〜２０の個々のすべての値、および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１１７】
単一成分としてまたはブレンド成分として、内層で用いるポリマーは一般に、内層の成分の全重量に対して５０重量％〜１００重量％の量で存在する。０重量％〜１００重量％の個々のすべての値、および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１１８】
他の実施形態では、単一成分としてまたはブレンド成分として、内層で用いるポリマーは、外（表皮）層のＭＤ引張、２％割線モジュラスに対して、多くとも１／５、好ましくは多くとも１／６、より好ましくは多くとも１／７より小さいＭＤ引張、２％割線モジュラスを有する。
【０１１９】
他の実施形態では、単一成分としてまたはブレンド成分として、内層で用いるポリマーは、均一に分枝した線状エチレン／α−オレフィンインターポリマーまたは均一に分枝した実質的に線状のエチレン／α−オレフィンインターポリマー、好ましくは均一に分枝した実質的に線状のエチレン／α−オレフィンインターポリマーである。
【０１２０】
単一成分としてまたはブレンド成分として、内層で用いるポリマーは、上記実施形態の２つ以上のそれぞれの特性の組合せを有することができる。
【０１２１】
Ｃ．内層−堅いコア（Stiff Core）
この層に適したポリマーの例には、これらに限定されないが、ＨＤＰＥおよびＭＤＰＥなどの高密度および中密度ポリエチレンベースのポリマー；ポリプロピレンホモポリマーおよびプロピレンインターポリマーが含まれる。各内層は、１つのポリマー、またはポリマーブレンドなどの２つ以上のポリマーを含むことができる。
【０１２２】
内層の具体的な特性は、使用するポリマーまたはポリマーブレンドに依存することになる。以下に示す特性は、顕著な特性に包含されるポリオレフィン樹脂および他のポリマー樹脂の代表的な特性である。以下に示す特性は、本発明で用いるのに適したポリオレフィンおよび他のポリマーならびにブレンドの範囲に関して、本発明の範囲を限定するものではない。
【０１２３】
一実施形態では、単一成分としてまたはブレンド成分として、内層で用いるポリマーは一般に、１９０℃、２．１６ｋｇ負荷（ＡＳＴＭ  Ｄ−１２３８）で、０．０１〜５ｇ／１０分、好ましくは０．０５〜４ｇ／１０分、より好ましくは０．１〜３ｇ／１０分、なおより好ましくは０．１〜２ｇ／１０分のメルトインデックス（Ｉ２）を特徴とする。０．０１〜５ｇ／１０分の個々のすべての値、および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。
【０１２４】
他の実施形態では、単一成分としてまたはブレンド成分として、内層で用いるポリマーは一般に、２３０℃、２．１６ｋｇ負荷（ＡＳＴＭ  Ｄ−１２３８）で、０．０１〜１０ｇ／１０分、好ましくは０．０５〜８ｇ／１０分、より好ましくは０．１〜５ｇ／１０分、なおより好ましくは０．５〜５ｇ／１０分のメルトフローレート（ＭＦＲ）を特徴とする。０．０１〜１０ｇ／１０分の個々のすべての値、および下位範囲は、本明細書に包含され、本明細書で開示される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１２５】
他の実施形態では、単一成分としてまたはブレンド成分として、内層で用いるポリマーは一般に、０．９３０ｇ／ｃｃ以上、好ましくは０．９３５ｇ／ｃｃ以上、より好ましくは０．９４０ｇ／ｃｃ以上の密度を有する。他の実施形態では、単一成分としてまたはブレンド成分として、内層で用いるポリマーは一般に、０．９７０ｇ／ｃｃ以下、好ましくは０．９６０ｇ／ｃｃ以下、より好ましくは０．９５０ｇ／ｃｃ以下の密度を有する。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。
【０１２６】
他の実施形態では、単一成分としてまたはブレンド成分として、内層で用いるポリマーは、０．９３ｇ／ｃｃ以下、好ましくは０．９２ｇ／ｃｃ以下、より好ましくは０．９１ｇ／ｃｃ以下の密度を有する。他の実施形態では、単一成分としてまたはブレンド成分として、内層で用いるポリマーは、０．８６ｇ／ｃｃ以上、好ましくは０．８７ｇ／ｃｃ以上、より好ましくは０．８８ｇ／ｃｃ以上の密度を有する。一実施形態では、ポリマーはプロピレンベースのポリマーである。他の実施形態では、ポリマーはプロピレンホモポリマーである。他の実施形態では、ポリマーはプロピレン／エチレンインターポリマーである。
【０１２７】
他の実施形態では、単一成分としてまたはブレンド成分として、内層で用いるポリマーは一般に、５０℃〜２５０℃、好ましくは７０℃〜２００℃、より好ましくは１００℃〜１８０℃、より好ましくは１２０℃〜１７０℃のＤＳＣ融点を特徴とする。５０℃〜２５０℃の個々のすべての値、および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１２８】
他の実施形態では、単一成分としてまたはブレンド成分として、内層で用いるポリマーは一般に、２０，０００〜１，０００，０００の重量平均分子量（Ｍｗ）を特徴とし、その間の個々のすべての値および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１２９】
他の実施形態では、単一成分としてまたはブレンド成分として、内層で用いるポリマーは一般に、ＤＳＣで測定して６０％未満、好ましくは５０％未満の全結晶化度％を有する。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１３０】
他の実施形態では、単一成分としてまたはブレンド成分として、内層で用いるポリマーは一般に、１〜２０または１．０５〜２０、好ましくは１〜１０または１．０５〜１０、より好ましくは１〜５または１．０５〜５、なおより好ましくは１．５〜３．５の分子量分布Ｍｗ／Ｍｎを有する。１〜２０または１．０５〜２０の個々のすべての値、および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１３１】
単一成分としてまたはブレンド成分として、内層で用いるポリマーは一般に、内層の成分の全重量に対して５０重量％〜１００重量％の量で存在する。５０重量％〜１００重量％の個々のすべての値、および下位範囲は、本明細書に包含され、本明細書で開示される。他の実施形態では、単一成分としてまたはブレンド成分として、内層で用いるポリマーは、エチレン／α−オレフィンインターポリマーであり、他の実施形態では、α−オレフィンはプロピレン、１−ブテン、１−ヘキセンまたは１−オクテンから選択される。他の実施形態では、単一成分としてまたはブレンド成分として、内層で用いるポリマーは、プロピレンベースのポリマー、より好ましくはプロピレンホモポリマーまたはプロピレン／エチレンインターポリマーである。一実施形態では、プロピレンベースのポリマーはプロピレンホモポリマーである。他の実施形態では、プロピレンベースのポリマーはプロピレン／エチレンインターポリマーである。
【０１３２】
他の実施形態では、単一成分としてまたはブレンド成分として、内層で用いるポリマーは、表皮層のＭＤ引張、２％割線モジュラスより少なくとも２倍大きい、好ましくは少なくとも３倍大きい、より好ましくは少なくとも４倍大きいＭＤ引張、２％割線モジュラスを有する。
【０１３３】
単一成分としてまたはブレンド成分として、内層で用いるポリマーは、上記実施形態の２つ以上のそれぞれの特性の組合せを有することができる。
【０１３４】
ＩＶ．いくつかの多層フィルム
本発明のフィルムは、全フィルム厚さの２０％以下、全フィルム厚さの好ましくは１５％以下、より好ましくは全フィルム厚さの１０％以下の内層を含む。他の実施形態では、内層は、全フィルム厚さの２〜２０％、好ましくは全フィルム厚さの５〜２０％、より好ましくは全フィルム厚さの８〜２０％である。
【０１３５】
本発明のフィルムは、３つまたは５つのフィルム層を含むことが好ましい。好ましい実施形態では、多層フィルムの２つの表皮層は同じポリマー組成物から形成される。他の実施形態では、多層フィルムは、全フィルム厚さの２０％以下、好ましくは全フィルム厚さの１５％以下、より好ましくは全フィルム厚さの１０％以下の合計厚さを有する少なくとも２つの非隣接内層（non-contiguous inner layers）を含む。
【０１３６】
本発明のフィルムは、１０００ミクロン以下、好ましくは５００ミクロン以下、より好ましくは１００ミクロン以下、より好ましくは５０ミクロン以下の全厚さを有することが好ましい。他の実施形態では、本発明のフィルムは、２５ミクロン以上、好ましくは３０ミクロン以上、より好ましくは３５ミクロン以上の全厚さを有することが好ましい。
【０１３７】
一実施形態では、本発明のフィルムは、１つのタイプのもの、または２つ以上のタイプのブレンドもしくはポリエチレンと他のポリオレフィンのブレンドからなるエチレンベースのポリマーでできた外層または表皮層を有する。好ましい実施形態では、その２つの外層は同じポリマー組成物から形成される。
【０１３８】
他の実施形態では、内層は、プロピレンベースのポリマー（ホモポリマー、ランダムコポリマー、耐衝撃性コポリマー、そのブレンド）から形成されるか、または、０．９３９ｇ／ｃｃより高い密度を有するエチレンベースのポリマーあるいはその組合せから形成される。
【０１３９】
他の実施形態では、内層は、０．８５ｇ／ｃｃ〜０．８９ｇ／ｃｃ、好ましくは０．８５５ｇ／ｃｃ〜０．８８ｇ／ｃｃの密度を有するエチレン／α−オレフィンインターポリマーから形成される。他の実施形態では、内層は、均一に分枝した線状エチレン／α−オレフィンインターポリマー、または均一に分枝した実質的に線状のエチレン／α−オレフィンインターポリマーから形成される。
【０１４０】
他の実施形態では、表皮層は、０．９１０ｇ／ｃｃ〜０．９３０ｇ／ｃｃの密度、０．５〜１．５ｇ／１０分のメルトインデックス（Ｉ２）および５〜１０、好ましくは６〜９のＩ１０／Ｉ２比を有するエチレン／α−オレフィンインターポリマーを含む組成物から形成される。他の実施形態では、エチレン／α−オレフィンインターポリマーは、重合可能なモノマーの全重量に対して、５〜２０重量％、好ましくは１０〜１５重量％のα−オレフィンを含む。好ましくは、α−オレフィンは、プロピレン、１−ブテン、１−ヘキセンおよび１−オクテン、より好ましくは１−ヘキセンおよび１−オクテンから選択され、最も好ましくは１−オクテンである。この表皮層は、以下で述べる少なくとも１つの内層と組み合わせて用いるのに特に適している。
【０１４１】
他の実施形態では、表皮層は、不均一に分枝したエチレン／α−オレフィンインターポリマー、および均一に分枝したエチレン／α−オレフィンインターポリマー、より好ましくは均一に分枝した実質的に線状のエチレン／α−オレフィンインターポリマーを含む組成物から形成される。他の実施形態では、組成物は、０．９０〜０．９４ｇ／ｃｃ、好ましくは０．９１〜０．９３ｇ／ｃｃの密度、および０．５〜２ｇ／１０分、好ましくは０．５〜２ｇ／１０分のメルトインデックス（Ｉ２）を有する。好ましくは、α−オレフィンはプロピレン、１−ブテン、１−ヘキセンおよび１−オクテン、より好ましくは１−ヘキセンおよび１−オクテンから選択され、最も好ましくは１−オクテンである。他の実施形態では、組成物は反応器内ブレンドから形成される。この表皮層は、以下で述べる少なくとも１つの内層と組み合わせて用いるのに特に適している。
【０１４２】
一実施形態では、内層は、０．９４０ｇ／ｃｃ〜０．９７０ｇ／ｃｃ、好ましくは０．９５０ｇ／ｃｃ〜０．９７０ｇ／ｃｃの密度、１〜５ｇ／１０分、好ましくは１．５〜４ｇ／１０分のメルトインデックス（Ｉ２）を有するポリエチレンホモポリマーを含む組成物から形成される。他の実施形態では、ポリエチレンホモポリマーは、外側（表皮）層の少なくとも２倍のＭＤ引張、２％割線モジュラスを有する。
【０１４３】
他の実施形態では、内層は、均一に分枝した線状または均一に分枝した実質的に線状のエチレン／α−オレフィンインターポリマー、より好ましくは均一に分枝した実質的に線状のエチレン／α−オレフィンインターポリマーを含む組成物から形成される。他の実施形態では、エチレン／α−オレフィンインターポリマーは、０．８５〜０．８９ｇ／ｃｃ、好ましくは０．８６〜０．８８ｇ／ｃｃの密度、および０．１〜２ｇ／１０分、好ましくは０．２〜１ｇ／１０分のメルトインデックス（Ｉ２）を有する。好ましくは、α−オレフィンはプロピレン、１−ブテン、１−ヘキセンおよび１−オクテン、より好ましくは１−ヘキセンおよび１−オクテンから選択され、最も好ましくは１−オクテンである。他の実施形態では、均一に分枝したエチレン／α−オレフィンインターポリマーは、外（表皮）層の多くとも１／５より小さいＭＤ引張、２％割線モジュラスを有する。
【０１４４】
他の実施形態では、内層は、（ｉ）均一に分枝したエチレン／α−オレフィンインターポリマー、より好ましくは均一に分枝した実質的に線状のエチレン／α−オレフィンインターポリマー；および（ｉｉ）ポリエチレンホモポリマーを含む組成物から形成される。他の実施形態では、エチレン／α−オレフィンインターポリマーは、０．８５〜０．８９ｇ／ｃｃ、好ましくは０．８６〜０．８８ｇ／ｃｃの密度、および０．１〜２ｇ／１０分、好ましくは０．２〜１ｇ／１０分のメルトインデックス（Ｉ２）を有する。好ましくは、α−オレフィンは、プロピレン、１−ブテン、１−ヘキセンおよび１−オクテン、より好ましくは１−ヘキセンおよび１−オクテンから選択され、最も好ましくは１−オクテンである。他の実施形態では、ポリエチレンホモポリマーは、０．９４０ｇ／ｃｃ〜０．９７０ｇ／ｃｃ、好ましくは０．９５０ｇ／ｃｃ〜０．９７０ｇ／ｃｃの密度、１〜５ｇ／１０分、好ましくは１．５〜４ｇ／１０分のメルトインデックス（Ｉ２）を有する。
【０１４５】
他の実施形態では、内層は、０．８８０ｇ／ｃｃ〜０．９２０ｇ／ｃｃ、好ましくは０．８９０ｇ／ｃｃ〜０．９１０ｇ／ｃｃの密度、１〜６ｇ／１０分、好ましくは２〜５ｇ／１０分のメルトフローレート（ＭＦＲ）を有するポリプロピレンホモポリマーを含む組成物から形成される。他の実施形態では、ポリプロピレンホモポリマーは、外側（表皮）層の少なくとも２倍のＭＤ引張、２％割線モジュラスを有する。
【０１４６】
他の実施形態では、内層は、０．８４０ｇ／ｃｃ〜０．９２０ｇ／ｃｃ、好ましくは０．８５０ｇ／ｃｃ〜０．９１０ｇ／ｃｃの密度、１〜５ｇ／１０分、好ましくは１．５〜４ｇ／１０分のメルトフローレート（ＭＦＲ）を有するプロピレン／エチレンインターポリマーを含む組成物から形成される。他の実施形態では、プロピレン／エチレンインターポリマーは、外（表皮）層の多くとも１／５より小さいＭＤ引張、２％割線モジュラスを有する。
【０１４７】
他の実施形態では、内層は、ＥＮＧＡＧＥ（商標）ポリマー、ＡＦＦＩＮＩＴＹ（商標）ポリマーもしくはＶＥＲＳＩＦＹ（商標）ポリマー（すべてＴｈｅ  Ｄｏｗ  Ｃｈｅｍｉｃａｌ  Ｃｏｍｐａｎｙから）などのポリオレフィン系エラストマーまたはプラストマーから形成される。
【０１４８】
より小さいモジュラスの内層の場合、好ましい材料は、ＡＦＦＩＮＩＴＹ（商標）ポリマーのようなエチレンベースのポリマーまたはＶＥＲＳＩＦＹ（商標）ポリマーのようなプロピレンベースのポリマーである。他の適切なポリマーには、Ｍｉｔｓｕｉ  Ｃｈｅｍｉｃａｌ  Ｃｏｍｐａｎｙから供給されているＴＡＦＭＥＲ（商標）ポリマー、Ｅｘｘｏｎ  Ｃｈｅｍｉｃａｌ  Ｃｏｍｐａｎｙから供給されているＥＸＡＣＴ（商標）ポリマー、ＶＩＳＴＡＭＡＸＸ（商標）ポリマー（ＥｘｘｏｎＭｏｂｉｌ  Ｃｈｅｍｉｃａｌ  Ｃｏ．）、ＬＩＣＯＣＥＮＥ（商標）ポリマー（Ｃｌａｒｉａｎｔ）、ＥＡＳＴＯＦＬＥＸ（商標）ポリマー（Ｅａｓｔｍａｎ  Ｃｈｅｍｉｃａｌ  Ｃｏ．）、ＲＥＸＴＡＣ（商標）ポリマー（Ｈｕｎｓｔｍａｎ）およびＶＥＳＴＯＰＬＡＳＴ（商標）ポリマー（Ｄｅｇｕｓｓａ）が含まれる。
【０１４９】
より大きいモジュラス内層の場合、好ましい材料は、ホモポリマーポリプロピレン、ランダムコポリマーポリプロピレンおよび高密度ポリエチレン（ＨＤＰＥ）である。他の適切な材料は、耐衝撃性コポリマーポリプロピレン、ポリスチレン、中密度ポリエチレン（ＭＤＰＥ）、環状オレフィンコポリマー、またはポリエステル、ポリカーボネートもしくは類似のものなどの極性ポリマーである。他のポリマーには、耐衝撃性改変ポリプロピレンおよび耐衝撃性改変ポリスチレンが含まれる。
【０１５０】
表皮（skins）は、ＤＯＷＬＥＸ（商標）ポリマーもしくはＥＬＩＴＥ（商標）ポリマー（どちらもＴｈｅ  Ｄｏｗ  Ｃｈｅｍｉｃａｌ  Ｃｏｍｐａｎｙから入手できる）のような任意のポリエチレンベースの材料、または、例えばＤＯＷＬＥＸ（商標）およびＡＴＴＡＮＥ（商標）（どちらもＴｈｅ  Ｄｏｗ  Ｃｈｅｍｉｃａｌ  Ｃｏｍｐａｎｙから入手できる）のようなブレンドであってよい。
【０１５１】
本発明は、ポリマー押し出し技術の分野、主に包装用のインフレーションフィルムに関する。ポリエチレンフィルム中に高密度ポリエチレン、ポリプロピレンまたは他の高い剛性材料の薄い内層を使用することによって、改善された剛性、光学的特性、密封性、ホットタック特性および引き裂き抵抗からなる、改善された望ましい組合せを実現することができる。薄い内層が、ＡＦＦＩＮＩＴＹ（商標）ポリマーまたはＶＥＲＳＩＦＹ（商標）ポリマーのようなエラストマー系ポリマーである場合、光学的特性、引き裂き抵抗およびダート衝撃抵抗を得ることができる。
【０１５２】
上記に論じたように、内層、または前記内層を形成させるために用いるポリマーは、以下のモジュラス、すなわち：
Ａ）外（表皮）層のＭＤ引張、２％割線モジュラスより、少なくとも２倍大きい、好ましくは少なくとも３倍大きい、より好ましくは少なくとも４倍大きいＭＤ引張、２％割線モジュラス、または
Ｂ）外（表皮）層のＭＤ引張、２％割線モジュラスより、多くとも１／５より小さい、好ましくは多くとも１／６より小さい、より好ましくは多くとも１／７より小さいＭＤ引張、２％割線モジュラス
のうちの１つを有する。
【０１５３】
いくつかのポリマーおよびその対応するモジュラスの例を以下の表１に示す。
【０１５４】
【表１】
2010513102.tif 000002
【０１５５】
表１から分かるように、内層またはコア層の樹脂（またはその成分の１つ）のＭＤ引張２％割線モジュラスは、表皮層樹脂より少なくとも２倍大きいか、または表皮層樹脂の多くとも１／５より小さい。ＰＥ１９とＰＥ８１５のブレンドの場合、ブレンドは表皮層樹脂と同様のモジュラスを有するが、ＰＥ１９成分は、表皮層を形成させるのに用いられるポリマーより大幅に大きいモジュラスを有する。また、ＰＥ８１５は表皮層より著しく小さいモジュラスを有する。
【０１５６】
他の実施形態では、内層、または前記内層を形成させるために用いるポリマーは、表皮層樹脂に対して０．０２ｇ／ｃｃを超える密度差（Δ density）を有する。いくつかのポリマーおよびその対応する密度の例を以下の表２に示す。
【０１５７】
【表２】
2010513102.tif 000003
【０１５８】
表２から分かるように、好ましくは、内層またはコア層樹脂、またはコア樹脂中の少なくとも１つの成分（好ましくはそのすべて）は、表皮層樹脂に対して０．０２ｇ／ｃｃを超える密度差を有する。５０ミクロンフィルムの場合、ＭＤ引き裂き抵抗は好ましくは少なくとも９００ｇ、光沢は少なくとも６０、ヘイズは１０未満であるべきである。
【０１５９】
一実施形態では、フィルムは２つのフィルム層間に接着剤層を含まない。好ましい実施形態では、本発明のフィルムは３層を含む。他の実施形態では、それぞれの外層または表皮層は、以下のポリマー、Ａ１およびＡ２の１つを大部分量（組成物の全重量に対して５０重量％を超える）で含む組成物から形成され、内層は、以下の適切なポリマーまたはブレンド、Ｂ１、Ｂ２、Ｂ３、Ｃ１およびＣ２の１つを大部分量（組成物の全重量に対して５０重量％を超える）で含む組成物から形成される。
【０１６０】
Ａ１（表皮層）：そのα−オレフィンがプロピレン、１−ブテン、１−ヘキセンまたは１−オクテン、好ましくは１−ヘキセンおよび１−オクテンから選択され、より好ましくは１−オクテンであり、そのインターポリマーが０．９０ｇ／ｃｃ〜０．９３ｇ／ｃｃの密度、０．５〜２ｇ／１０分のメルトインデックス（Ｉ２）および５〜１０、好ましくは６〜１０のＩ１０／Ｉ２比を有する鎖状低密度エチレン／α−オレフィンインターポリマー。
【０１６１】
Ａ２（表皮層）：そのα−オレフィンが好ましくはプロピレン、１−ブテン、１−ヘキセンまたは１−オクテン、好ましくは１−ヘキセンおよび１−オクテンから選択され、より好ましくは１−オクテンである鎖状低密度エチレン／α−オレフィンインターポリマーを含む反応器ブレンド、ならびに、そのα−オレフィンが好ましくはプロピレン、１−ブテン、１−ヘキセンまたは１−オクテン、好ましくは１−ヘキセンおよび１−オクテンから選択され、より好ましくは１−オクテンであり、そのブレンドが０．９０ｇ／ｃｃ〜０．９４ｇ／ｃｃ、好ましくは０．９１ｇ／ｃｃ〜０．９３ｇ／ｃｃの密度、および０．５〜３ｇ／１０分、好ましくは０．５〜２ｇ／１０分のメルトインデックス（Ｉ２）を有する均一に分枝した実質的に線状のエチレン／α−オレフィンインターポリマー。
【０１６２】
Ｂ１（内層）：そのホモポリマーが、０．９４ｇ／ｃｃ〜０．９７ｇ／ｃｃ、好ましくは０．９５ｇ／ｃｃ〜０．９７ｇ／ｃｃの密度および１〜５ｇ／１０分、好ましくは１．５〜４ｇ／１０分のメルトインデックス（Ｉ２）；ならびに外層の少なくとも２倍のＭＤ引張、２％割線モジュラスを有する高密度ポリエチレンホモポリマー。
【０１６３】
Ｂ２（内層）：そのα−オレフィンが、プロピレン、１−ブテン、１−ヘキセンまたは１−オクテン、好ましくは１−ヘキセンおよび１−オクテンから選択され、より好ましくは１−オクテンであり、そのインターポリマーが０．８５ｇ／ｃｃ〜０．８９ｇ／ｃｃ、好ましくは０．８６ｇ／ｃｃ〜０．８８ｇ／ｃｃの密度、０．１〜２ｇ／１０分、好ましくは０．１〜２ｇ／１０分のメルトインデックス（Ｉ２）および外層の多くとも１／５より小さいＭＤ引張、２％割線モジュラスを有する均一に分枝した線状または均一に分枝した実質的に線状のエチレン／α−オレフィンインターポリマー。
【０１６４】
Ｂ３（内層）：Ｂ１とＢ２の合計重量に対して５０重量％のＢ１と５０重量％のＢ２。
【０１６５】
Ｃ１（内層）：２〜２０重量％のエチレン、好ましくは３〜１６重量％のエチレンを含み、かつ０．８４ｇ／ｃｃ〜０．９２ｇ／ｃｃ、好ましくは０．８５ｇ／ｃｃ〜０．９１ｇ／ｃｃの密度、１〜５ｇ／１０分、好ましくは１．５〜４ｇ／１０分のメルトフローレート（ＭＦＲ）および外（表皮）層の多くとも１／５より小さいＭＤ引張、２％割線モジュラスを有するプロピレン／エチレンコポリマー。
【０１６６】
Ｃ２（内層）：０．８５ｇ／ｃｃ〜０．９１ｇ／ｃｃ、好ましくは０．８９ｇ／ｃｃ〜０．９１ｇ／ｃｃの密度、１〜６ｇ／１０分、好ましくは２〜５ｇ／１０分のメルトインデックス（Ｉ２）および外（表皮）層の少なくとも２倍のＭＤ引張、２％割線モジュラスを有するプロピレンホモポリマー。
【０１６７】
３層状フィルムの組合せは好ましくは以下のもの、すなわち：Ａ１／Ｂ１／Ａ１；Ａ１／Ｂ３／Ａ１；Ａ２／Ｂ１／Ａ２；Ａ２／Ｂ２／Ａ２；Ａ２／Ｂ３／Ａ２；Ａ２／Ｃ１／Ａ２およびＡ２／Ｃ２／Ａ２を含む。
【０１６８】
ＶＩ．本発明のフィルム組成物を形成させるための方法
本発明のフィルム組成物は、各層を作製するのに適した熱可塑性ポリマーを選択し、各層のフィルムを形成させ、それらの層を接合するか、または１つもしくは複数の層を共押し出しするか注型することによって作製することができる。これらのフィルム層は、フィルム間の界面領域にわたって連続的に接合されることが望ましい。そのフィルムはインフレーションフィルム法（blown film process）で作製するのが望ましい。
【０１６９】
各層のためには、一般に、それらの成分と、スリップ剤、ブロッキング防止剤およびポリマー加工助剤などの他の任意の添加剤を押し出しブレンドするのが適切である。押し出しブレンドは、適度の分散が達成されるような仕方で行われるべきである。押し出しブレンドのパラメーターは必然的にその成分に依存することになる。しかし、一般に、全体的なポリマーの変形、すなわち混合度合が重要であり、それは例えばスクリューの設計や溶融温度によって制御される。フィルム形成の際の溶融温度は、フィルム成分によって変わる。
【０１７０】
押し出しブレンドした後、フィルム構造物が形成される。フィルム構造物は、従来の加工技術、例えばインフレーションフィルム法、バブル押し出し法、２軸配向法（テンターフレーム法または二重バブル法など）、注型／シート押し出し法、共押し出しおよびラミネート加工法で作製することができる。通常のバブル押し出し法（ホットインフレーションフィルム法としても知られている）は、例えば、Ｔｈｅ  Ｅｎｃｙｃｌｏｐｅｄｉａ  ｏｆ  Ｃｈｅｍｉｃａｌ  Ｔｅｃｈｎｏｌｏｇｙ、Ｋｉｒｋ−Ｏｔｈｍｅｒ、Ｔｈｉｒｄ  Ｅｄｉｔｉｏｎ、Ｊｏｈｎ  Ｗｉｌｅｙ  ＆  Ｓｏｎｓ、Ｎｅｗ  Ｙｏｒｋ、１９８１年、第１６巻、４１６〜４１７頁および第１８巻、１９１〜１９２頁に記載されている。米国特許第３，４５６，０４４号（Ｐａｈｌｋｅ）の「二重バブル」法、ならびに米国特許第４，３５２，８４９号（Ｍｕｅｌｌｅｒ）、米国特許第４，８２０，５５７号、同第４，８３７，０８４（どちらもＷａｒｒｅｎの）、米国特許第４，８６５，９０２号（Ｇｏｌｉｋｅら）、米国特許第４，９２７，７０８号（Ｈｅｒｒａｎら）、米国特許第４，９５２，４５１号（Ｍｕｅｌｌｅｒ）および米国特許第４，９６３，４１９号、同第５，０５９，４８１号（どちらもＬｕｓｔｉｇら）に記載されている方法などの２軸配向フィルム製造法も、本発明の新規なフィルム構造物を作製するために用いることができる。これらの特許のすべてを参照により本明細書に組み込む。
【０１７１】
本発明の構造物を作製するための製造技術には、Ｃ．Ｇｌｅｎｎ  Ｄａｖｉｓによる「包装機械操作（Packaging Machinery Operation）、第８章：製袋−充填−密封（Form-Fill-Sealing）」（Ｐａｃｋａｇｉｎｇ  Ｍａｃｈｉｎｅｒｙ  Ｍａｎｕｆａｃｔｕｒｅｒｓ  Ｉｎｓｔｉｔｕｔｅ、２０００Ｋ  Ｓｔｒｅｅｔ、Ｎ．Ｗ．、Ｗａｓｈｉｎｇｔｏｎ，Ｄ．Ｃ．２０００６）；Ｔｈｅ  Ｗｉｌｅｙ  Ｅｎｃｙｃｌｏｐｅｄｉａ  ｏｆ  Ｐａｃｋａｇｉｎｇ  Ｔｅｃｈｎｏｌｏｇｙ、Ｍａｒｉｌｙｎ  Ｂａｋｋｅｒ、Ｅｄｉｔｏｒ−ｉｎ−ｃｈｉｅｆ、３６４〜３６９頁（Ｊｏｈｎ  Ｗｉｌｅｙ  ＆  Ｓｏｎｓ）；米国特許第５，２８８，５３１号（Ｆａｌｌａら）、同第５，７２１，０２５号（Ｆａｌｌａら）、同第５，３６０，６４８号（Ｆａｌｌａら）および同第６，１１７，４６５号（Ｆａｌｌａら）に記載されているものなどの縦型の製袋−充填−密封技術（vertical form-fill-sealing technique）；Ｋｅｎｔｏｎ  Ｒ．Ｏｓｂｏｒｎ  ａｎｄ  Ｗｉｌｍｅｒ  Ａ  Ｊｅｎｋｅｎｓによる「プラスチックフィルム、技術および包装用途（Plastic Films,Technology and Packaging Applications）」（Ｔｅｃｈｎｏｍｉｃ  Ｐｕｂｌｉｓｈｉｎｇ  Ｃｏ．，Ｉｎｃ．（１９９２年））、３９〜１０５頁で論じられているものなどの他のフィルム製造技術が含まれる。これらの特許および文献のすべて参照により本明細書に組み込む。
【０１７２】
他のフィルム製造技術は米国特許第６，７２３，３９８号（Ｃｈｕｍら）に記載されている。特にプリンティング用途のための放射線処理やコロナ処理などの後加工技術も、本発明の材料を用いて実施することができる。本発明により作製されたフィルムはシラン硬化させることもでき、あるいは、本発明の物品を作製するのに使用するポリマーは、グラフト化された後加工品（post manufacture）であってよい（例えば、米国特許第４，９２７，８８８号（Ｓｔｒａｉｔら）、同第４，９５０，５４１号（Ｔａｂｏｒら）、同第４，７６２，８９０号（Ｓｔｒａｉｔら）、同第５，３４６，９６３号（Ｈｕｇｈｅｓら）、同第４，６８４，５７６号（Ｔａｂｏｒら）に開示されている技術を含む無水マレイン酸グラフト化ポリマー）。これらの特許のすべてを参照により本明細書に組み込む。
【０１７３】
フィルム組成物を形成させた後、それを延伸することができる。延伸は、当業界で通常用いられる任意の方法で実施することができる。フィルム組成物は、製袋のためにコンバーターへ送ることができる。
【０１７４】
一実施形態では、フィルム組成物のシートを、ヒートシールによるかまたは接着剤を用いて接合させることができる。ヒートシールは、これらに限定されないが、ホットバー法、インパルス加熱法、サイド接合法（side welding）、超音波接合法、または先に論じたような他の代替の加熱手法を含む従来の技術を用いて実施することができる。
【０１７５】
上記方法によるフィルム組成物は、用途に応じて任意の厚さで作製することができる。一般に、多層フィルムは１０００ミクロン以下、好ましくは５００ミクロン以下、より好ましくは１００ミクロン以下の厚さを有する。好ましい実施形態では、フィルムは、５〜３００ミクロン、好ましくは２０〜２００ミクロン、より好ましくは４０〜１００ミクロンの全厚さを有する。フィルムの浸透性は用途に応じて調節することもできる。
【０１７６】
定義
本明細書において言及される任意の数値範囲は、１単位の増分で、より低い値からより高い値までのすべての値を含む。ただし、より低い任意の値とより高い任意の値との間の少なくとも２単位は分離されているものとする。例として、例えばブレンド成分の量、軟化、メルトインデックスなどの成分の量または組成的もしくは物理的特性の値が１〜１００であると表されている場合、１、２、３等の個々のすべての値、および１〜２０、５５〜７０、１９７〜１００等のすべての下位範囲は、本明細書において明らかに含まれているものとする。１より小さい値については、１単位は、適宜０．０００１、０．００１、０．０１または０．１であるものとする。これらは具体的に意図しようとするものの例に過ぎず、挙げられた最小値と最大値の間の数値の可能なすべての組合せが、本出願において明らかに言及されていると見なされるべきである。本明細書で論じるように、フィルム厚、メルトインデックス、メルトフローレート、重量平均分子量、分子量分布、結晶化度％、密度および他の特性に関連して数値範囲について言及されている。
【０１７７】
本明細書で用いる「多層フィルム」という用語は、２つ以上の層（layer）あるいはプライ（ply）を有するフィルム構造物を指す。
【０１７８】
本明細書で用いる「フィルム」という用語は、少なくとも１つの層あるいはプライを有するフィルム構造物を指す。本明細書で説明する本発明のフィルムは少なくとも３つの層あるいはプライを含む。
【０１７９】
本明細書で用いる「内層（inner layer）」という用語は、その各表面上の別のフィルムと共隣接している内部のフィルム層を指す。
【０１８０】
本明細書で用いる「表皮」もしくは「表皮層」または「外層」という用語は、最も外側のフィルム層を指す。
【０１８１】
本明細書で用いる「組成物」という用語は、その組成物、ならびにその組成物の原料から生成した反応生成物および分解生成物を含む材料の混合物を含む。
【０１８２】
本明細書で用いる「ポリマー」という用語は、同じタイプであっても異なったタイプであってもよい重合性モノマーから作製されるポリマー化合物を指す。したがって、総称としてのポリマーは、１つのタイプのモノマーだけから作製されたポリマーを指すのに通常用いられるホモポリマーという用語と、以下に定義するインターポリマーという用語を包含する。
【０１８３】
本明細書で用いる「インターポリマー」という用語は、少なくとも２つの異なるタイプのモノマーの重合によって作製されるポリマーを指す。したがって、総称としてのインターポリマーは、２つの異なるタイプのモノマーから作製されるポリマー、および３つ以上の異なるタイプのモノマーから作製されるポリマーを指すのに通常用いられるコポリマーを含む。
【０１８４】
「熱可塑性ポリマー」または「熱可塑性組成物」という用語および同様の用語は、比較的過酷な（aggressive）条件を必要とするかもしれないが実質的に熱的に押し出し可能であるかまたは変形可能であるポリマーまたはポリマー組成物を意味する。
【０１８５】
本明細書で用いる「ブレンド」または「ポリマーブレンド」という用語は、２つ以上のポリマーをブレンドしたものを意味する。そうしたブレンドは混和性であっても（分子レベルで相分離されていない）なくてもよい。そうしたブレンドは相分離されていてもいなくてもよい。そうしたブレンドは透過電子分光法、光散乱、Ｘ線散乱および当業界で知られている他の方法で判定して１つまたは複数のドメイン構造を含んでもいても含まなくてもよい。
【０１８６】
本明細書で用いる「エチレンベースのポリマー」という用語は、重合可能なモノマーの全量に対して５０モル％を超える重合したエチレンモノマーを含むポリマーを指す。
【０１８７】
本明細書で用いる「エチレンベースのインターポリマー」という用語は、重合可能なモノマーの全量に対して５０モル％を超える重合したエチレンモノマーおよび少なくとも１つのコモノマーを含むポリマーを指す。
【０１８８】
本明細書で用いる「エチレン／α−オレフィンインターポリマー」という用語は、重合可能なモノマーの全量に対して５０モル％を超える重合したエチレンモノマーならびにα−オレフィンコモノマーおよび任意選択の１種または複数の他のコモノマーを含むポリマーを指す。
【０１８９】
本明細書で用いる「プロピレンベースのポリマー」という用語は、重合可能なモノマーの全量に対して５０モル％を超える重合したプロピレンモノマーを含むポリマーを指す。
【０１９０】
本明細書で用いる「プロピレンベースのインターポリマー」という用語は、重合可能なモノマーの全量に対して５０モル％を超える重合したプロピレンモノマー、および少なくとも１つのコモノマーを含むポリマーを指す。
【０１９１】
本明細書で用いる「プロピレン／α−オレフィンインターポリマー」という用語は、重合可能なモノマーの全量に対して５０モル％を超える重合したプロピレンモノマー、ならびにα−オレフィンコモノマーおよび任意選択の１種または複数の他のコモノマーを含むポリマーを指す。
【０１９２】
本明細書で用いる「プロピレン／エチレンインターポリマー」という用語は、重合可能なモノマーの全量に対して５０モル％を超える重合したプロピレンモノマー、ならびにエチレンコモノマーおよび任意選択の１種または複数の他のコモノマーを含むポリマーを指す。
【０１９３】
本明細書で用いる「非極性（nonpolar）」ポリマーという用語は、これらに限定されないが、ヒドロキシル基、カルボニル基、エステル基、アミン基、アミノ基、アミド基、イミド基、シアノ基、チオール基およびカルボン酸基を含む極性部分を含まないポリマーを指す。非極性ポリマーの例には、ポリオレフィンポリマーが含まれる。
【０１９４】
本明細書で用いる「極性（polar）」ポリマーという用語は、これらに限定されないが、ヒドロキシル基、カルボニル基、エステル基、アミン基、アミノ基、アミド基、イミド基、シアノ基、チオール基およびカルボン酸を含む１つまたは複数の極性部分を含むポリマーを指す。極性ポリマーの例には、ポリエステル、ポリアミド、ポリイミド、ポリアクリル酸、ポリエーテル、ポリエーテルブロックアミド、ポリエーテルアミド、ポリエーテルイミド、ポリカーボネート、ポリフェニレンオキシド、ポリビニルアルコールおよびポリ塩化ビニルが含まれる。
【０１９５】
試験手順
各試験における具体的な試験パラメーターは使用するポリマーまたはポリマーブレンドによって変わる。以下の試験のいくつかでは、ポリオレフィン樹脂の代表として示される試験パラメーターを示す。試験の特定のパラメーターは本発明の範囲を限定するものではない。当業者は、具体的な一連の試験パラメーターの限界を理解し、また、他の種類のポリマーやブレンドのための適切なパラメーターを判断することができよう。
【０１９６】
エチレンホモポリマーおよびエチレンベースのインターポリマーならびに他のポリオレフィンの密度はＡＳＴＭ  Ｄ−７９２−００に従って測定する。この試験で記すように、これは他のポリマーの密度を測定するのに用いることもできる。
【０１９７】
エチレンホモポリマーおよびエチレンベースのインターポリマーのメルトインデックス（Ｉ２）は、１９０℃／２．１６ｋｇという条件で、ＡＳＴＭ  Ｄ−１２３８−０４に従って測定する。プロピレンホモポリマーおよびプロピレンベースのインターポリマーのメルトフローレート（ＭＦＲ）は、２３０℃／２．１６ｋｇという条件で、ＡＳＴＭ  Ｄ−１２３８−０４に従って測定する。
【０１９８】
エチレンベースのポリマーについての平均分子量および分子量分布は、Ｐｏｌｙｍｅｒ  ＬａｂｏｒａｔｏｒｉｅｓモデルＰＬ−２１０かまたはＰｏｌｙｍｅｒ  ＬａｂｏｒａｔｏｒｉｅｓモデルＰＬ−２２０からなるクロマトグラフシステムで測定することができる。カラムおよびカルーセルコンパートメント（carousel compartment）は、エチレンベースのポリマーでは１４０℃で動作させる。カラムは３本のＰｏｌｙｍｅｒ  Ｌａｂｏｒａｔｏｒｉｅｓの「１０−ミクロン混合型Ｂ」カラムである。溶媒は１，２，４トリクロロベンゼンである。試料は、５０ｍｌの溶媒中に０．１ｇのポリマー濃度で調製する。試料を調製するのに用いる溶媒は２００ｐｐｍのブチル化ヒドロキシトルエン（ＢＨＴ）を含有する。１６０℃で２時間軽く攪拌して試料を調製する。注入量は１００マイクロリットルであり、流速は１．０ｍｌ／分である。ＧＰＣカラムセットの較正を、Ｐｏｌｙｍｅｒ  Ｌａｂｏｒａｔｏｒｉｅｓ（ＵＫ）から購入した狭い分子量分布のポリスチレン標準品を用いて実施する。以下の式を用いて、ポリスチレン標準品のピーク分子量をポリエチレン分子量に変換する（Ｗｉｌｌｉａｍｓ  ａｎｄ  Ｗａｒｄ、Ｊ．Ｐｏｌｙｍ．Ｓｃｉ．、Ｐｏｌｙｍ．Ｌｅｔ．、６、６２１頁（１９６８年）に記載されているようにして）：
Ｍポリエチレン＝Ａ×（Ｍポリスチレン）Ｂ
ただし、Ｍは分子量であり、Ａは０．４３１５の値を有し、Ｂは１．０に等しい。
【０１９９】
ポリエチレン相当（equivalent）分子量の算出をＶｉｓｃｏｔｅｋ  ＴｒｉＳＥＣソフトウェア  バージョン３．０を用いて実施する。プロピレンベースのポリマーの分子量は、ＡＳＴＭ  Ｄ６４７４．９７１４−１によるマルク−ホウインク（Mark-Houwink）比を用いて決定することができる。ここで、ポリスチレンについては、ａ＝０．７０２、ｌｏｇＫ＝−３．９であり、ポリプロピレンについては、ａ＝０．７２５、ｌｏｇＫ＝−３．７２１である。プロピレンベースの試料については、カラムおよびカルーセルコンパートメントは１６０℃で動作させる。
【０２００】
エチレンベースおよびプロピレンベースのポリマーの結晶化度％は、ＴＡ  ＩｎｓｔｒｕｍｅｎｔｓモデルＱ１０００型の示差走査熱量測定装置を用いて示差走査熱量測定（ＤＳＣ）により測定することができる。試験しようとする材料から約５〜８ｍｇのサイズの試料を切り出し、ＤＳＣの分析用皿に直接置く。より高分子量の材料については、薄いフィルムは通常その試料から押圧されるが、いくつかのより低分子量の試料については、それらは押圧の際に非常に粘着性であるかまたは非常に簡単に流動する可能性がある。しかし、試験用の試料を、密度試験用に作製され使用されるプラークから切り出すことができる。まず試料を、約１０℃／分の速度で、ポリエチレンポリマーの場合１８０℃（ポリプロピレンポリマーの場合２３０℃）に加熱し、その温度で３分間等温的に保持して確実に溶融させる（第１の加熱）。次いで、試料を、１０℃／分の速度で、エチレンベースのポリマーの場合−６０℃（プロピレンベースのポリマーの場合−４０℃）に冷却し、そこで３分間等温的に保持し、続いて、１０℃／分の速度で完全に溶融するまで再度加熱する（第２の加熱）。この第２の加熱によるサーモグラムを「第２の加熱曲線」と称する。サーモグラムをワット／ｇ対温度でプロットする。
【０２０１】
エチレンベースのポリマーでの結晶化度％は、第２の加熱曲線から得られる融解熱データを用いて計算することができる（融解熱は通常、標準的な市販のＤＳＣ装置により、加熱曲線下の該当する面積を積分することによって自動的に算出される）。エチレンベースのポリマーのための式は：
％Ｃｒｙｓｔ．＝（Ｈｆ÷２９２Ｊ／ｇ）×１００であり、プロピレンベースのポリマーのための式は：
％Ｃｒｙｓｔ．＝（Ｈｆ÷１６５Ｊ／ｇ）×１００である。「％Ｃｒｙｓｔ．」は結晶化度％を表し、「Ｈｆ」はジュール／グラム（Ｊ／ｇ）でのポリマーの融解熱を表す。
【０２０２】
ポリマーの融点（Ｔｍ）は、上記したようにしてＤＳＣで得た第２の加熱曲線から決定することができる。結晶化温度（Ｔｃ）は第１の冷却曲線から決定することができる。
【０２０３】
フィルム特性測定
ヤング率（Young’s modulus）および２％割線モジュラスはＩＳＯ５２７−３−９５に従って測定した。「タイプ２試験片」のためのフィルムの寸法は長さ１５０ｍｍ×幅１５ｍｍ（１ｍｍ未満のフィルム厚）であった。試験する前に、試験片を２３℃の雰囲気下で４０時間コンディショニングした。引張試験機（ＩＮＳＴＲＯＮモデルＮｏ．５５６４）上のクランプ（心出しピンを備えた）距離は１００ｍｍであり、試験速度は５ｍｍ／分であった。横断方向（ＣＤ）と縦方向ＭＤ（machine direction、装置方向）で各組成物について５つのフィルム試料を試験した。
【０２０４】
例を挙げると、単層フィルム試験片を含むフィルム試験片を、当業界で知られている通常のインフレーションフィルム装置で作製したインフレーションフィルムから切り出した。当業者は、具体的なポリマーまたはポリマーブレンド、および具体的なフィルム構造物についてのインフレーションフィルム加工パラメーターを決定することができる。いくつかの本発明のフィルムおよび比較フィルムについてのインフレーションフィルム加工パラメーターを、以下の実験の項で示す（５０ミクロンのフィルム厚）。当業者は、当業界で知られているフィルム加工パラメーターを用いて、注型フィルムなどの他のタイプのフィルムも作製することができる。
【０２０５】
引き裂き抵抗値は、ＡＳＴＭ  Ｄ−１９２２−０６ａに準拠するエルメンドルフ引き裂き試験機を用いて得た。各フィルム試料について、１０個の試験片を縦方向（ＭＤ）と横断方向（ＣＤ）の両方で試験した。
【０２０６】
落下ダートフィルム衝撃強度を、ダート衝撃性試験機を用いて、ＩＳＯ７７６５−１−８８に従って試験方法Ａにより測定した。
【０２０７】
ヘイズおよび透明度は、それぞれＡＳＴＭ  Ｄ−１００３−９７およびＡＳＴＭ  Ｄ−１７４６−０３に従って、ＢＹＫ−Ｇａｒｄｎｅｒヘイズメーターを用いて測定した。ヘイズは、フィルムによって、垂直入射光２．５°を超えて散乱された透過光の割合と定義され、透明度は、４°未満散乱された透過光の割合と定義される。
【０２０８】
光沢は、ＡＳＴＭ  Ｄ−２４５７−０３に準拠して、ＢＹＫ−Ｇａｒｄｎｅｒマイクロ光沢計を用いて４５°の角度のもと、装置方向（machine direction）で測定した。光沢は、入射光を反射させるフィルムの能力の測定値である。測定された値をブラックミラーである標準品と相関付ける。結果を表９Ａおよび９Ｂに示す。
【０２０９】
本発明のフィルムおよび方法、ならびにその使用を以下の実施例でより完全に説明する。以下の実施例は、本発明を説明するために提供するものであり、本発明の範囲を限定するものと解釈されるべきではない。
【実施例】
【０２１０】
実験
以下の表３にそれぞれ示すように、表皮中に主にＰＥ  Ｅ５１またはＰＥ  Ｄ５６を含み、および異なるモジュラスおよび／または密度の薄い内層を含む一連の多層インフレーションフィルム構造物を作製し、以下に論じるように、様々な特性について試験した。表皮層および内層に用いたポリマーを、以下の表３〜５に挙げる。典型的には、１つまたは複数の安定剤、および任意選択の他の添加剤をポリマーに加える。
【０２１１】
【表３】
2010513102.tif 000004
【０２１２】
異なるモジュラスの薄層を組み込むために、異なるポリプロピレンおよびポリエチレングレード品を、以下の表４および５に示すように純品かまたはブレンドの形態で使用した。
【０２１３】
【表４】
2010513102.tif 000005
【０２１４】
【表５】
2010513102.tif 000006
【０２１５】
フィルム加工
試料を、Ｃｏｌｌｉｎ（タイプ１８０／４００）共同押し出しインフレーションフィルム製造ラインで加工した。３層フィルムを製造するために、製造ラインは３基の押出機（Ａ、Ｃ、Ｄ）からなるものであったが、５層フィルムの製造には４基の押出機（Ａ、Ｂ、Ｃ、Ｄ）が必要であった。５層フィルムを得るために、溶融流れを分離するための溶融スイッチ装置を押出機Ｂに設けた。押出機の仕様を表６にまとめる。
【０２１６】
【表６】
2010513102.tif 000007
【０２１７】
次いで、単一の押出機溶融ストリームを、６０ｍｍ径と１．２ｍｍのダイ間隔を有するらせん状マンドレルディストリビュータ（spiral mandrel distributor）（モデルＲＷＴ４０）を用いて、一緒にして多層構造（組成物）にした。形成された多層チューブをデュアルリップ式空冷エアリング（Dual lip air cooling ring）で冷却した。
【０２１８】
押し出し温度は、ポリエチレンでは約２２０℃、ポリプロピレンでは約２３０℃の溶融温度になるように設定した。正確な加工温度は、適切な品質のフィルムを製造する必要性に応じて変動させる。すべてのフィルムを、以下の一定なパラメーターを用いて製造した：
全製出量＝８ｋｇ／ｈ；インフレーション比（blow-up ratio）（ＢＵＲ）＝２．５；ダイギャップ＝１．２、フローズライン高さ（froze line height）（ＦＬＨ）≒１００〜１５０ｍｍ、フィルム厚＝５０μｍ。
【０２１９】
層比（layer ratios）を、多層フィルムを形成させるのに用いた押出機での組成物の質量比より決定した。いくつかのフィルムについては、光学顕微鏡でも試験してその比を確認した。各層比は全フィルム厚さをベースとする。
【０２２０】
フィルム特性測定
引き裂き抵抗、落下ダートフィルム衝撃強度、２％割線モジュラス、ヤング率、ヘイズおよび光沢を、加工した多層フィルムでそれぞれ測定した。結果を以下の表７に示す。
【０２２１】
比較例１（フィルム）を、Ｃｏｌｌｉｎ  ＧｍｂＨインフレーションフィルム製造ラインを用いて、３層すべてをＰＥ  Ｅ５１で５０ミクロンの全厚で製造した。実施例２は、５０ミクロンの全厚を有し、構造Ａ／Ｂ／Ａで３層（ＡはＰＥ  Ｅ５１であり、ＢはＰＥ１９（高密度ポリエチレン（スラリー法、Ｉ２＝２ｄｇ／分））であり、相対厚さは４５％／１０％／４５％である）を含む、同じ製造ラインで作製した別のフィルムである。実施例２は、改善された光沢（６９対５２）、改善された引き裂き性（ＭＤで、９６８ｇ対６６６ｇ）、改善されたヤング率（３２９対２８１）および改善された２％割線モジュラス（２２５対１９８）を有する。
【０２２２】
実施例５は実施例２と同様のフィルムであるが、層ＢはＰＥ８１５（オクテン−１コモノマー、Ｉ２＝０．５ｄｇ／分、密度＝０．８６８ｇ／ｃｃ）でできている。比較例１に対して、実施例５は、改善されたダート衝撃性、光沢、改善されたヘイズ、改善されたＭＤ引き裂き性を有し、若干小さいモジュラスを有する。実施例３では、層ＢはＰＥ１９とＰＥ８１５の５０／５０ブレンドである。比較例１に対して、実施例３は、改善された光沢およびヘイズおよびＭＤ引き裂き性を有し、同じようなモジュラスを有する。実施例４では、層ＢはＰＰ２４から形成され、比較例１に対して、改善された特性（衝撃性、光学特性、引き裂き性）を有する。実施例６では、内層Ｂはランダムポリプロピレンコポリマー、ＰＰ２Ｎから形成され、比較例１に対して、このフィルムは改善されたモジュラス、引き裂き性（両方向について）および光学特性を有する。実施例８（５層フィルム）も比較例１に対して改善された特性を示した。
【０２２３】
別の比較例の比較例９は、すべての３層がＰＥ  Ｄ５６（オクテン−１、Ｉ２＝１．１ｄｇ／分、密度＝０．９１９ｇ／ｃｃ）でできている。実施例１０では、内層ＢはＰＥ１９から形成され、実施例１１では、内層ＢはＰＥ１９とＰＥ８１５の５０／５０ブレンドから形成される。表８に示すように、比較例９に対して、両方のフィルムは改善された特性を有していた。
【０２２４】
別の比較例の比較例１２は、ＰＥ０４（Ｉ２＝０．８５ｄｇ／分、密度＝０．９１８ｇ／ｃｃを有するヘキセン−１ＬＬＤＰＥコポリマー）から形成された内層を含む。このフィルムでは、内層は、表皮層材料（ＰＥ  Ｄ５６）と組成および剛性が非常に類似したポリマーから形成される。このフィルムでは、機械的特性および光学的特性にそれほどの改善は認められない。
【表７】
2010513102.tif 000008
【０２２５】
【表８】
2010513102.tif 000009
【０２２６】
内層厚さ
表９に示すように、光学特性および引き裂き性の改善が得られる内層厚さの範囲を試験するために、一連のフィルムを作製した。
【０２２７】
【表９】
2010513102.tif 000010
【０２２８】
ダート衝撃性、エルメンドルフ引き裂き抵抗、光沢、ヘイズおよびモジュラスについての結果を図１〜４に示す。
【０２２９】
ＭＤエルメンドルフ引き裂き性に関しては、５〜２０％の範囲で改善が示され、光学特性（光沢）については、その改善の範囲は２５％を超える。２０％以下の内層厚さを有するフィルムは、改善された組合せの光学特性、ダート衝撃性および引き裂き性を有する。
【０２３０】
本発明を、上記の特定の実施形態によりいくらか詳細に説明してきたが、この詳細は、例示するのがその主な目的である。以下の特許請求の範囲で示すような本発明の趣旨および範囲から逸脱することなく、当業者は多くの変更および修正を加えることができる。
【図１】
2010513102.tif 000011
【図２】
2010513102.tif 000012
【図３】
2010513102.tif 000013
【図４】
2010513102.tif 000014
【国際調査報告】
2010513102.tif 000015
2010513102.tif 000016
2010513102.tif 000017